(57)【要約】  本発明は、サンドブラスト処理されたジルコニアに対して高い接着強さ（初期接着力および接着耐久性）を示す歯科用接着性組成物を提供する。本発明は、一般式（１）で表されるリン酸二水素モノエステル基含有重合性単量体（Ａ）、および一般式（２）で表されるリン酸二水素モノエステル基含有化合物（Ｂ）を含む、歯科用接着性組成物に関する。2020130143.tif 000014（式中、記号の意味は省略）
2020130143.tif 000002
【特許請求の範囲】
【請求項１】
一般式（１）で表されるリン酸二水素モノエステル基含有重合性単量体（Ａ）、および一般式（２）で表されるリン酸二水素モノエステル基含有化合物（Ｂ）を含む、歯科用接着性組成物。
【化１】
2020130143.tif 000012
【化２】
2020130143.tif 000013
（式中、Ｒ１は、水素原子またはメチル基を表す。Ｘ１およびＸ２は、それぞれ独立して、直鎖状または分岐鎖状の置換基を有していてもよい炭素数８〜１６の炭化水素基を表し、前記炭化水素基は、炭化水素鎖中にオキシ基（−Ｏ−）、スルフィド基（−Ｓ−）、およびフェニレン基からなる群から選ばれる１種以上の基を有していてもよい。）
【請求項２】
リン酸二水素モノエステル基含有重合性単量体（Ａ）と共重合可能な重合性単量体（Ｃ）を含む、請求項１に記載の歯科用接着性組成物。
【請求項３】
重合開始剤（Ｄ）をさらに含む、請求項１または２に記載の歯科用接着性組成物。
【請求項４】
前記一般式（１）中のＸ１および前記一般式（２）中のＸ２が同一である、請求項１〜３のいずれか１項に記載の歯科用接着性組成物。
【請求項５】
前記リン酸二水素モノエステル基含有化合物（Ｂ）の含有量が、前記リン酸二水素モノエステル基含有重合性単量体（Ａ）１００質量部に対して、０．０５〜５．０質量部である、請求項１〜４のいずれか１項に記載の歯科用接着性組成物。
【請求項６】
Ｘ１およびＸ２が、それぞれ独立して、直鎖状の無置換の炭素数８〜１６のアルキレン基である、請求項１〜５のいずれか１項に記載の歯科用接着性組成物。
【請求項７】
リン酸二水素モノエステル基含有重合性単量体（Ａ）と共重合可能な重合性単量体（Ｃ）を含み、前記重合性単量体（Ｃ）が、酸性基を有しない疎水性重合性単量体（Ｃ−１）を含む、請求項１〜６のいずれか１項に記載の歯科用接着性組成物。
【発明の詳細な説明】
【技術分野】
【０００１】
本発明は、歯科医療分野において使用される歯科用接着性組成物に関する。
【背景技術】
【０００２】
歯科医療において、う蝕歯や欠損歯の修復を目的として、歯冠修復材料を歯科用接着材により歯質に接着する方法が用いられている。歯冠修復材料には従来使用されてきた歯科用金属、歯科用陶材等に加えて、近年ではジルコニア或いはアルミナ等の金属酸化物セラミックスが用いられている。金属酸化物セラミックスの中でも、特にジルコニアは優れた機械的強度に加え、最近では透光性が高く審美性に優れる材料が開発されていることなどから、臨床現場により広く浸透しつつある。【０００３】
ジルコニアにより作製された歯冠修復材料を歯質に接着させる際には、歯科用接着材の適用に先立って、接着力の向上を目的として、ジルコニアの被着面に対してサンドブラスト処理を施すことでジルコニア表面に微小な凹凸を形成させる操作が一般的に行われている。このサンドブラスト処理によって、ジルコニア表面には大きな機械的エネルギーが負荷されるため、結晶相の一部が正方晶から単斜晶へ相転移することが知られている。【０００４】
一方で、ジルコニア或いはアルミナ等の金属酸化物セラミックスに対する歯科用接着材としては、酸性基含有重合性単量体を含む接着性組成物が一般的に使用されている。酸性基含有重合性単量体は、金属酸化物と化学的に結合するリン酸基、チオリン酸基、ホスホン酸基およびカルボン酸基等から選ばれる酸性基を有する重合性単量体であり、歯科用接着材では多用されている。【０００５】
例えば、特許文献１では（メタ）アクリロイルオキシ基または（メタ）アクリロイルアミノ基に、炭素数が７〜２０個の鎖長の脂肪族炭化水素基を介してカルボン酸基が結合されてなるカルボン酸基含有重合性単量体を配合することで、サンドブラスト処理されたジルコニアに対して、比較的高い接着耐久性を有するジルコニア成形体用接着材料が提案されている。しかしながら、特許文献１においては、比較的短い熱サイクル試験後の接着強さの測定により接着耐久性を評価しており、本発明者らが検討したところ、より長期間に亘る接着耐久性が十分でなく、口腔内の過酷な環境下で長期間に亘って使用されることを想定した接着耐久性試験において接着性が低下するという問題があることがわかった。【０００６】
また、特許文献２では酸性基含有重合性単量体、パーオキシエステル、および銅化合物を含有する第１剤と、芳香族スルフィン酸塩を含有する第２剤とを含む分包型の歯科用硬化性組成物がジルコニアに対して高い接着性および接着耐久性を示すことが記載されている。しかしながら、特許文献２においては、１０００番研磨された、すなわち正方晶のジルコニアに対する接着性評価であり、本発明者らが検討したところ、サンドブラスト処理された、すなわち単斜晶を含むジルコニアに対しては長期間に亘る接着耐久性は充分ではなく、改善の余地があることがわかった。【０００７】
さらに、非特許文献１では、酸性基含有重合性単量体を含む特定の市販接着システムが、サンドブラスト処理されたジルコニアに対して高い接着性を示すことが記載されている。しかしながら、口腔内環境を想定した熱サイクル試験後の接着性は有意に低下しており、長期間に亘る接着耐久性には改善の余地があった。
【先行技術文献】
【特許文献】
【０００８】
【特許文献１】特開２００９−１９１１５４号公報
【特許文献２】特開２０１２−１３１７１７号公報
【非特許文献】
【０００９】
【非特許文献１】S. Murahara, et al, The Journal of the Japan Prosthodontic Society,51 (4),733-740
【発明の概要】
【発明が解決しようとする課題】
【００１０】
そこで、本発明は、サンドブラスト処理されたジルコニアに対して高い接着強さ（初期接着力および接着耐久性）を示す歯科用接着性組成物を提供することを目的とする。
【課題を解決するための手段】
【００１１】
本発明者らは、鋭意検討を重ねた結果、特定のリン酸基含有重合性単量体と特定のリン酸基含有化合物とを併用することによって上記課題を解決できることを見出し、当該知見に基づいてさらに検討を重ねて本発明を完成するに至った。【００１２】
すなわち、本発明は、
〔１〕一般式（１）で表されるリン酸二水素モノエステル基含有重合性単量体（Ａ）、および一般式（２）で表されるリン酸二水素モノエステル基含有化合物（Ｂ）を含む、歯科用接着性組成物；
【化１】
2020130143.tif 000003
【化２】
2020130143.tif 000004
（式中、Ｒ１は、水素原子またはメチル基を表す。Ｘ１およびＸ２は、それぞれ独立して、直鎖状または分岐鎖状の置換基を有していてもよい炭素数８〜１６の炭化水素基を表し、前記炭化水素基は、炭化水素鎖中にオキシ基（−Ｏ−）、スルフィド基（−Ｓ−）、およびフェニレン基からなる群から選ばれる１種以上の基を有していてもよい。）
〔２〕リン酸二水素モノエステル基含有重合性単量体（Ａ）と共重合可能な重合性単量体（Ｃ）を含む、前記〔１〕に記載の歯科用接着性組成物；
〔３〕重合開始剤（Ｄ）をさらに含む、前記〔１〕または〔２〕に記載の歯科用接着性組成物；
〔４〕前記一般式（１）中のＸ１および前記一般式（２）中のＸ２が同一である、前記〔１〕から〔３〕のいずれかに記載の歯科用接着性組成物；
〔５〕前記リン酸二水素モノエステル基含有化合物（Ｂ）の含有量が、前記リン酸二水素モノエステル基含有重合性単量体（Ａ）１００質量部に対して、０．０５〜５．０質量部である、前記〔１〕〜〔４〕のいずれかに記載の歯科用接着性組成物；
〔６〕Ｘ１およびＸ２が、それぞれ独立して、直鎖状の無置換の炭素数８〜１６のアルキレン基である、前記〔１〕〜〔５〕のいずれかに記載の歯科用接着性組成物；
〔７〕リン酸二水素モノエステル基含有重合性単量体（Ａ）と共重合可能な重合性単量体（Ｃ）を含み、前記重合性単量体（Ｃ）が、酸性基を有しない疎水性重合性単量体（Ｃ−１）を含む、前記〔１〕〜〔６〕のいずれかに記載の歯科用接着性組成物
を包含する。
【発明の効果】
【００１３】
本発明によれば、サンドブラスト処理されたジルコニアに対して高い接着強さ（初期接着力および接着耐久性）を示す歯科用接着性組成物が提供される。
【発明を実施するための形態】
【００１４】
本発明の歯科用接着性組成物は、一般式（１）で表されるリン酸二水素モノエステル基含有重合性単量体（Ａ）、および一般式（２）で表されるリン酸二水素モノエステル基含有化合物（Ｂ）を含む。
【化３】
2020130143.tif 000005
【化４】
2020130143.tif 000006
（式中、Ｒ１は、水素原子またはメチル基を表す。Ｘ１およびＸ２は、それぞれ独立して、直鎖状または分岐鎖状の置換基を有していてもよい炭素数８〜１６の炭化水素基を表し、前記炭化水素基は、炭化水素鎖中にオキシ基（−Ｏ−）、スルフィド基（−Ｓ−）、およびフェニレン基からなる群から選ばれる１種以上の基を有していてもよい。）
【００１５】
なお、本明細書において、（メタ）アクリルとは、メタクリルとアクリルの総称であり、これと類似の表現についても同様である。なお、本明細書において、数値範囲（各成分の含有量、各成分から算出される値および各物性等）の上限値および下限値は適宜組み合わせ可能である。
【００１６】
本発明のリン酸二水素モノエステル基含有重合性単量体（Ａ）、およびリン酸二水素モノエステル基含有化合物（Ｂ）を含む歯科用接着性組成物が、サンドブラスト処理されたジルコニアに対して高い接着強さ（初期接着力および接着耐久性）を示す理由は定かではないが、以下のように推定される。従来より、本発明のリン酸二水素モノエステル基含有重合性単量体（Ａ）を含む歯科用接着性組成物においては、リン酸二水素モノエステル基が歯質と化学的に結合すると共に、疎水性相互作用やファン・デル・ワールス相互作用により長鎖の分子が規則的に配列されることにより歯質に対しては高い接着強さ（初期接着力および接着耐久性）を示すことが知られている。しかしながら、サンドブラスト処理により結晶相の一部が正方晶から単斜晶に相転移されたジルコニアに対しては、その分子配列がサンドブラスト処理されたジルコニア表面上に密集しすぎてしまうことによって、重合反応の効率が低下するため接着耐久性の低下を招いていたと考えられる。本発明において、リン酸二水素モノエステル基含有重合性単量体（Ａ）に加え、リン酸二水素モノエステル基含有化合物（Ｂ）を併用することで、リン酸二水素モノエステル基含有化合物（Ｂ）がリン酸二水素モノエステル基含有重合性単量体（Ａ）の間に適度に配列されると考えられる。その結果として、リン酸二水素モノエステル基含有重合性単量体（Ａ）が密集されすぎることなくサンドブラスト処理されたジルコニア表面に配列されることで、重合反応が効率的に進むため、高い接着耐久性を示したものと考えられる。
【００１７】
以下、本発明の歯科用接着性組成物に用いられる各成分について、説明する。
【００１８】
〔リン酸二水素モノエステル基含有重合性単量体（Ａ）〕
リン酸二水素モノエステル基含有重合性単量体（Ａ）は、サンドブラスト処理されたジルコニアに対して化学的に結合すると同時に、重合可能であり硬化作用も付与する。また、リン酸二水素モノエステル基含有化合物（Ｂ）と併用することで、長い炭素鎖を有することからサンドブラスト処理されたジルコニア表面に規則的に配列される。そのため、サンドブラスト処理されたジルコニアに対して高い初期接着力のみならず、高い接着耐久性を示す。
【００１９】
リン酸二水素モノエステル基含有重合性単量体（Ａ）は、下記一般式（１）で表される。
【００２０】
【化５】
2020130143.tif 000007
【００２１】
式中、Ｒ１は、水素原子またはメチル基を表す。Ｘ１は、直鎖状または分岐鎖状の置換基を有していてもよい炭素数８〜１６の炭化水素基を表す。Ｘ１は、直鎖状の無置換の炭素数８〜１６のアルキレン基であってもよい。
【００２２】
Ｘ１の炭素数８〜１６の炭化水素基としては、飽和炭化水素基、不飽和炭化水素基が挙げられる。炭素数８〜１６の飽和炭化水素基としては、炭素数８〜１６のアルキレン基があげられる。不飽和炭化水素基としては、炭素数８〜１６のアルケニレン基が挙げられる。前記アルキレン基としては、直鎖状であってもよく、分岐鎖状であってもよく、ｎ−オクチレン基、２−エチルヘキシレン基、イソオクチレン基、ｎ−ノニレン基、ｎ−デシレン基、イソデシレン基、ｎ−デシレン基、ｎ−ウンデシレン基、イソウンデシレン基、ｎ−ドデシレン基、イソドデシレン基、ｎ−トリデシレン基、ｎ−テトラデシレン基、ｎ−ペンタデシレン基、ｎ−ヘキサデシレン基等が挙げられる。アルケニレン基としては、直鎖状であってもよく、分岐鎖状であってもよく、ｎ−オクテニレン基、ｎ−ノネニレン基、ｎ−デセニレン基、ｎ−ウンデセニレン基、ｎ−ドデセニレン基、ｎ−トリデセニレン基、ｎ−テトラデセニレン基、ｎ−ペンタデセニレン基、ｎ−ヘキサデセニレン基が挙げられる。前記アルキレン基およびアルケニレン基を含む炭化水素基は、炭化水素鎖中にオキシ基（−Ｏ−）、スルフィド基（−Ｓ−）、およびフェニレン基からなる群から選ばれる１種以上の基を有していてもよく、オキシ基（−Ｏ−）、およびフェニレン基からなる群から選ばれる１種以上の基を有していてもよい。置換基としては、例えば、ハロゲン原子（フッ素原子、塩素原子、臭素原子、ヨウ素原子）、カルボキシ基、ヒドロキシ基、アミノ基、炭素数１〜８のアルキル基でモノ置換またはジ置換されたアミノ基、アシル基、アシルオキシ基、アミド基、炭素数２〜８のアルコキシカルボニル基、炭素数１〜８のアルコキシ基、炭素数１〜８のアルキルチオ基などが挙げられ、ハロゲン原子が好ましい。置換基の数は特に制限されず、１〜８個程度とすることができ、好ましくは１〜３個である。Ｘ１の炭化水素基の炭素数としては、８〜１５が好ましく、８〜１４がより好ましく、８〜１２がさらに好ましい。
【００２３】
前記リン酸二水素モノエステル基含有重合性単量体（Ａ）の具体的な化合物としては、本発明の効果を奏する限り、公知の化合物が特に制限はなく利用できる。中でも、メタクリロイル基を有する化合物（すなわち、前記一般式（１）中、Ｒ１がメチル基）が、保存安定性の点から特に有用である。
【００２４】
リン酸二水素モノエステル基含有重合性単量体（Ａ）の具体例として、８−（メタ）アクリロイルオキシオクチルジヒドロジェンホスフェート、９−（メタ）アクリロイルオキシノニルジヒドロジェンホスフェート、１０−（メタ）アクリロイルオキシデシルジヒドロジェンホスフェート、１１−（メタ）アクリロイルオキシウンデシルジヒドロジェンホスフェート、１２−（メタ）アクリロイルオキシドデシルジヒドロジェンホスフェート、１３−（メタ）アクリロイルオキシトリデシルジヒドロジェンホスフェート、１４−（メタ）アクリロイルオキシテトラデシルジヒドロジェンホスフェート、１５−（メタ）アクリロイルオキシペンタデシルジヒドロジェンホスフェート、１６−（メタ）アクリロイルオキシヘキサデシルジヒドロジェンホスフェート等が挙げられる。
【００２５】
これらリン酸二水素モノエステル基含有重合性単量体（Ａ）の中でも、サンドブラスト処理されたジルコニアに対する接着性の観点から、１０−メタクリロイルオキシデシルジヒドロジェンホスフェートが最も好ましい。
【００２６】
リン酸二水素モノエステル基含有重合性単量体（Ａ）は、１種を単独で使用してもよく、２種以上を併用してもよい。リン酸二水素モノエステル基含有重合性単量体（Ａ）の含有量が過多および過少いずれの場合も接着性が低下することがある。そこで、リン酸二水素モノエステル基含有重合性単量体（Ａ）の含有量は、歯科用接着性組成物における重合性単量体成分の全量１００質量部において、１〜１００質量部の範囲が好ましく、２〜７０質量部の範囲がより好ましく、３〜５０質量部の範囲がさらに好ましい。
【００２７】
〔リン酸二水素モノエステル基含有化合物（Ｂ）〕
リン酸二水素モノエステル基含有化合物（Ｂ）はジルコニアと化学的に結合する。また、リン酸二水素モノエステル基含有化合物（Ｂ）は、リン酸二水素モノエステル基含有重合性単量体（Ａ）と同様の長い炭素鎖を有しており、かつ末端の水酸基がリン酸二水素モノエステル基含有重合性単量体（Ａ）の（メタ）アクリロイルオキシ基に含まれる酸素原子と水素結合を形成することから、サンドブラスト処理されたジルコニア表面において、リン酸二水素モノエステル基含有重合性単量体（Ａ）との間に適度に配列されると推定される。そのため、サンドブラスト処理されたジルコニアに対して高い初期接着力のみならず、高い接着耐久性を示す。
【００２８】
リン酸二水素モノエステル基含有化合物（Ｂ）は、下記一般式（２）で表される。
【００２９】
【化６】
2020130143.tif 000008
【００３０】
式中、Ｘ２は、直鎖状または分岐鎖状の置換基を有していてもよい炭素数８〜１６の炭化水素基を表す。Ｘ２は、直鎖状の無置換の炭素数８〜１６のアルキレン基であってもよい。Ｘ２の炭素数８〜１６の炭化水素基としては、飽和炭化水素基、不飽和炭化水素基が挙げられる。炭素数８〜１６の飽和炭化水素基としては、炭素数８〜１６のアルキレン基が挙げられる。不飽和炭化水素基としては、炭素数８〜１６のアルケニレン基が挙げられる。前記アルキレン基およびアルケニレン基は、Ｘ１と同様である。Ｘ２の炭化水素基の炭素数としては、８〜１５が好ましく、８〜１４がより好ましく、８〜１２がさらに好ましい。
【００３１】
前記リン酸二水素モノエステル基含有化合物（Ｂ）の具体的な化合物としては、本発明の効果を奏する限り、公知の化合物が特に制限はなく利用できる。中でも、リン酸二水素モノエステル基含有重合性単量体（Ａ）と炭化水素基の構造が同一（前記一般式（１）中のＸ１および前記一般式（２）中のＸ２が同一）であることが、リン酸二水素モノエステル基含有重合性単量体（Ａ）との間により規則的に配列させることができ、接着耐久性にも優れる観点から特に好ましい。
【００３２】
リン酸二水素モノエステル基含有化合物（Ｂ）の具体例として、８−ヒドロキシオクチルジヒドロジェンホスフェート、９−ヒドロキシノニルジヒドロジェンホスフェート、１０−ヒドロキシデシルジヒドロジェンホスフェート、１１−ヒドロキシウンデシルジヒドロジェンホスフェート、１２−ヒドロキシドデシルジヒドロジェンホスフェート、１６−ヒドロキシヘキサデシルジヒドロジェンホスフェート等が挙げられる。
【００３３】
これらの中でも、１０−ヒドロキシデシルジヒドロジェンホスフェートがサンドブラスト処理されたジルコニアに対する接着性の観点から最も好ましい。
【００３４】
リン酸二水素モノエステル基含有化合物（Ｂ）は、１種を単独で使用してもよく、２種以上を併用してもよい。リン酸二水素モノエステル基含有化合物（Ｂ）の含有量としては、本発明の効果を奏する限り特に制限はないが、得られる歯科用接着性組成物の接着性と重合硬化性等の観点から、前記リン酸二水素モノエステル基含有重合性単量体（Ａ）１００質量部に対して、０．０５〜５．０質量部が好ましく、０．１〜３．０質量部がより好ましく、０．２〜１．０質量部がさらに好ましい。前記含有量が０．０５質量部未満であると、サンドブラスト処理されたジルコニアに対する接着耐久性が低下することがあり、５．０質量部を超えると、組成物の硬化性が低下し、サンドブラスト処理されたジルコニアに対する接着強さが低下することがある。
【００３５】
リン酸二水素モノエステル基含有化合物（Ｂ）の製造方法に特に制限はないが、例えば、アルキレンジオールとオキシ塩化リンとをアミン化合物の存在下で反応させることで簡便に得ることができる。また、リン酸二水素モノエステル基含有重合性単量体（Ａ）を合成する際の副生成物として、リン酸二水素モノエステル基含有重合性単量体（Ａ）との混合物として得て、必要に応じて両者を分離することにより得ることができる。分離されたリン酸二水素モノエステル基含有重合性単量体（Ａ）とリン酸二水素モノエステル基含有化合物（Ｂ）とを所望の含有割合となるように混合すれば目的とする歯科用接着性組成物を得ることができる。
【００３６】
〔重合性単量体（Ｃ）〕
本発明の歯科用接着性組成物は、接着性および機械的強度の観点からリン酸二水素モノエステル基含有重合性単量体（Ａ）と共重合可能な重合性単量体（Ｃ）（以下、単に「重合性単量体（Ｃ）」と略することがある）を含むことが好ましい。当該重合性単量体（Ｃ）としては公知の重合性単量体を使用することができ、例えば、酸性基を有しない疎水性重合性単量体（Ｃ−１）、酸性基を有しない親水性重合性単量体（Ｃ−２）などが挙げられ、硬化物の機械的強度、取り扱い性などの点から、当該重合性単量体（Ｃ）が、酸性基を有しない疎水性重合性単量体（Ｃ−１）を含むことが好ましい。重合性単量体（Ｃ）は、１種を単独で使用してもよいし、２種以上を併用してもよく、例えば、酸性基を有しない疎水性重合性単量体（Ｃ−１）と酸性基を有しない親水性重合性単量体（Ｃ−２）とを併用してもよい。なお、本発明における重合性単量体（Ｃ）には、リン酸二水素モノエステル基含有重合性単量体（Ａ）に該当する重合性単量体は含まれない。
【００３７】
（ｉ）酸性基を有しない疎水性重合性単量体（Ｃ−１）
本発明の歯科用接着性組成物が酸性基を有しない疎水性重合性単量体（Ｃ−１）を含むことにより、硬化物（歯科用接着性組成物が硬化してなる硬化物）の機械的強度、取り扱い性などを向上させることができる。酸性基を有しない疎水性重合性単量体（Ｃ−１）としては、酸性基を有さず、重合性基を有するラジカル重合性単量体が好ましい。当該重合性基としては、ラジカル重合が容易であることなどから、（メタ）アクリロイル基、（メタ）アクリルアミド基が好ましい。酸性基を有しない疎水性重合性単量体（Ｃ−１）としては、２５℃における水に対する溶解度が１０質量％未満のものを用いることができ、例えば、単官能性重合性単量体、芳香族系の二官能性単量体、脂肪族系の二官能性単量体、三官能性以上の単量体といった架橋性重合性単量体などが挙げられる。
【００３８】
単官能性重合性単量体としては、例えば、４−ヒドロキシブチル（メタ）アクリレート、６−ヒドロキシヘキシル（メタ）アクリレート、８−ヒドロキシオクチル（メタ）アクリレート、１０−ヒドロキシデシル（メタ）アクリレート、オクタフルオロペンチル（メタ）アクリレートなどが挙げられる。
【００３９】
芳香族系の二官能性単量体としては、例えば、２，２−ビス（（メタ）アクリロイルオキシフェニル）プロパン、２，２−ビス〔４−（３−（メタ）アクリロイルオキシ−２−ヒドロキシプロポキシ）フェニル〕プロパン、２，２−ビス（４−（メタ）アクリロイルオキシエトキシフェニル）プロパン、２，２−ビス（４−（メタ）アクリロイルオキシポリエトキシフェニル）プロパン、２，２−ビス（４−（メタ）アクリロイルオキシジエトキシフェニル）プロパン、２，２−ビス（４−（メタ）アクリロイルオキシトリエトキシフェニル）プロパン、２，２−ビス（４−（メタ）アクリロイルオキシテトラエトキシフェニル）プロパン、２，２−ビス（４−（メタ）アクリロイルオキシペンタエトキシフェニル）プロパン、２，２−ビス（４−（メタ）アクリロイルオキシジプロポキシフェニル）プロパン、２−（４−（メタ）アクリロイルオキシジエトキシフェニル）−２−（４−（メタ）アクリロイルオキシエトキシフェニル）プロパン、２−（４−（メタ）アクリロイルオキシジエトキシフェニル）−２−（４−（メタ）アクリロイルオキシトリエトキシフェニル）プロパン、２−（４−（メタ）アクリロイルオキシジプロポキシフェニル）−２−（４−（メタ）アクリロイルオキシトリエトキシフェニル）プロパン、２，２−ビス（４−（メタ）アクリロイルオキシプロポキシフェニル）プロパン、２，２−ビス（４−（メタ）アクリロイルオキシイソプロポキシフェニル）プロパンなどが挙げられる。
これらの中でも、２，２−ビス〔４−（３−メタクリロイルオキシ−２−ヒドロキシプロポキシ）フェニル〕プロパン、２，２−ビス（４−（メタ）アクリロイルオキシエトキシフェニル）プロパン、２，２−ビス（４−メタクリロイルオキシポリエトキシフェニル）プロパン（エトキシ基の平均付加モル数が２．６のもの）、２，２−ビス（４−（メタ）アクリロイルオキシジエトキシフェニル）プロパン、２，２−ビス（４−（メタ）アクリロイルオキシトリエトキシフェニル）プロパン、２，２−ビス（４−（メタ）アクリロイルオキシテトラエトキシフェニル）プロパン、２，２−ビス（４−（メタ）アクリロイルオキシペンタエトキシフェニル）プロパンが好ましく、２，２−ビス〔４−（３−メタクリロイルオキシ−２−ヒドロキシプロポキシ）フェニル〕プロパン、２，２−ビス（４−メタクリロイルオキシポリエトキシフェニル）プロパン（エトキシ基の平均付加モル数が２．６のもの）がより好ましい。
【００４０】
脂肪族系の二官能性単量体としては、例えば、グリセロールジ（メタ）アクリレート、エチレングリコールジ（メタ）アクリレート、ジエチレングリコールジ（メタ）アクリレート、トリエチレングリコールジ（メタ）アクリレート、プロピレングリコールジ（メタ）アクリレート、ブチレングリコールジ（メタ）アクリレート、ネオペンチルグリコールジ（メタ）アクリレート、１，３−ブタンジオールジ（メタ）アクリレート、１，５−ペンタンジオールジ（メタ）アクリレート、１，６−ヘキサンジオールジ（メタ）アクリレート、１，１０−デカンジオールジ（メタ）アクリレート、１，２−ビス（３−メタクリロイルオキシ−２−ヒドロキシプロポキシ）エタン、２，２，４−トリメチルヘキサメチレンビス（２−カルバモイルオキシエチル）ジ（メタ）アクリレート、Ｎ−メタクリロイルオキシエチルアクリルアミド、Ｎ−メタクリロイルオキシプロピルアクリルアミド、Ｎ−メタクリロイルオキシブチルアクリルアミド、Ｎ−（１−エチル−（２−メタクリロイルオキシ）エチル）アクリルアミド、Ｎ−（２−（２−メタクリロイルオキシエトキシ）エチル）アクリルアミドなどが挙げられる。これらの中でも、グリセロールジ（メタ）アクリレート、トリエチレングリコールジ（メタ）アクリレート、ネオペンチルグリコールジ（メタ）アクリレート、１，６−ヘキサンジオールジ（メタ）アクリレート、１，１０−デカンジオールジ（メタ）アクリレート、１，２−ビス（３−メタクリロイルオキシ−２−ヒドロキシプロポキシ）エタン、２，２，４−トリメチルヘキサメチレンビス（２−カルバモイルオキシエチル）ジ（メタ）アクリレート、Ｎ−メタクリロイルオキシエチルアクリルアミド、Ｎ−メタクリロイルオキシプロピルアクリルアミドが好ましい。
【００４１】
三官能性以上の単量体としては、例えば、トリメチロールプロパントリ（メタ）アクリレート、トリメチロールエタントリ（メタ）アクリレート、トリメチロールメタントリ（メタ）アクリレート、ペンタエリスリトールトリ（メタ）アクリレート、ペンタエリスリトールテトラ（メタ）アクリレート、ジペンタエリスリトールペンタ（メタ）アクリレート、Ｎ，Ｎ−（２，２，４−トリメチルヘキサメチレン）ビス〔２−（アミノカルボキシ）プロパン−１，３−ジオール〕テトラ（メタ）アクリレート、１，７−ジアクリロイルオキシ−２，２，６，６−テトラ（メタ）アクリロイルオキシメチル−４−オキシヘプタンなどが挙げられる。これらの中でも、Ｎ，Ｎ−（２，２，４−トリメチルヘキサメチレン）ビス〔２−（アミノカルボキシ）プロパン−１，３−ジオール〕テトラメタクリレートが好ましい。
【００４２】
上記の酸性基を有しない疎水性重合性単量体（Ｃ−１）の中でも、硬化物の機械的強度や取り扱い性の観点から、芳香族系の二官能性単量体、脂肪族系の二官能性単量体が好ましく、接着力、硬化物の機械的強度の観点から、２，２−ビス〔４−（３−メタクリロイルオキシ−２−ヒドロキシプロポキシ）フェニル〕プロパン、２，２−ビス（４−メタクリロイルオキシポリエトキシフェニル）プロパン（エトキシ基の平均付加モル数が２．６のもの）、トリエチレングリコールジメタクリレート、２，２，４−トリメチルヘキサメチレンビス（２−カルバモイルオキシエチル）ジメタクリレート、Ｎ−メタクリロイルオキシエチルアクリルアミドがより好ましく、２，２−ビス〔４−（３−メタクリロイルオキシ−２−ヒドロキシプロポキシ）フェニル〕プロパン、トリエチレングリコールジメタクリレート、２，２，４−トリメチルヘキサメチレンビス（２−カルバモイルオキシエチル）ジメタクリレート、Ｎ−メタクリロイルオキシエチルアクリルアミドがさらに好ましい。なお、酸性基を有しない疎水性重合性単量体（Ｃ−１）は、１種を単独で使用してもよいし、２種以上を併用してもよい。
【００４３】
本発明の歯科用接着性組成物における酸性基を有しない疎水性重合性単量体（Ｃ−１）の含有量は、接着力が向上するなどの観点から、歯科用接着性組成物に含まれる重合性単量体成分の全量１００質量部において、９質量部以上が好ましく、１５質量部以上がより好ましく、２０質量部以上がさらに好ましく、３０質量部以上が特に好ましい。また、酸性基を有しない疎水性重合性単量体（Ｃ−１）の含有量は、歯質への浸透性が向上して接着力が向上するなどの観点から、歯科用接着性組成物に含まれる重合性単量体成分の全量１００質量部に対して、９０質量部以下が好ましく、８０質量部以下がより好ましく、７５質量部以下がさらに好ましく、７０質量部以下が特に好ましい。
【００４４】
（ii）酸性基を有しない親水性重合性単量体（Ｃ−２）
本発明のある実施形態としては、酸性基を有しない親水性重合性単量体（Ｃ−２）を含む歯科用接着性組成物が挙げられる。本発明の歯科用接着性組成物を歯質に適用する場合、酸性基を有しない親水性重合性単量体（Ｃ−２）を含むことにより、歯科用接着性組成物中の成分が歯質へ浸透するのを促進することができると共に、それ自体も歯質に浸透して歯質中の有機成分（コラーゲン等）に接着することができる。酸性基を有しない親水性重合性単量体（Ｃ−２）としては、酸性基を有さず、重合性基を有するラジカル重合性単量体が好ましい。当該重合性基としては、ラジカル重合が容易であることなどから、（メタ）アクリロイル基、（メタ）アクリルアミド基が好ましい。酸性基を有しない親水性重合性単量体（Ｃ−２）としては、２５℃における水に対する溶解度が１０質量％以上のものを用いることができ、当該溶解度が３０質量％以上のものが好ましく、２５℃において水に任意の割合で溶解可能なものがより好ましい。
【００４５】
酸性基を有しない親水性重合性単量体（Ｃ−２）としては、水酸基、オキシメチレン基、オキシエチレン基、オキシプロピレン基、アミド基などの親水性基を有するものが好ましく、例えば、２−ヒドロキシエチル（メタ）アクリレート、３−ヒドロキシプロピル（メタ）アクリレート、２−ヒドロキシプロピル（メタ）アクリレート、１，３−ジヒドロキシプロピル（メタ）アクリレート、２，３−ジヒドロキシプロピル（メタ）アクリレート、２−トリメチルアンモニウムエチル（メタ）アクリルクロリド、ポリエチレングリコールジ（メタ）アクリレート（オキシエチレン基の数が９以上のもの）等の（メタ）アクリレート；Ｎ−メチロール（メタ）アクリルアミド、Ｎ−ヒドロキシエチル（メタ）アクリルアミド、Ｎ−メトキシメチル（メタ）アクリルアミド、Ｎ−エトキシメチル（メタ）アクリルアミド、ジアセトン（メタ）アクリルアミド、４−（メタ）アクリロイルモルホリン、下記一般式（３）で示される二置換（メタ）アクリルアミド等の単官能性（メタ）アクリルアミドなどが挙げられる。
【００４６】
【化７】
2020130143.tif 000009
【００４７】
上記一般式（３）中、Ｒ２およびＲ３はそれぞれ独立して、置換基を有していてもよい直鎖状または分岐鎖状の炭素数１〜３のアルキル基であり、Ｒ４は水素原子またはメチル基である。
【００４８】
Ｒ２およびＲ３によってそれぞれ示される炭素数１〜３のアルキル基としては、メチル基、エチル基、ｎ−プロピル基、イソプロピル基が挙げられる。前記アルキル基が有していてもよい置換基としては、例えば、水酸基などが挙げられる。
【００４９】
上記一般式（３）で示される二置換（メタ）アクリルアミドとしては、例えば、Ｎ，Ｎ−ジメチル（メタ）アクリルアミド、Ｎ，Ｎ−ジエチル（メタ）アクリルアミド、Ｎ，Ｎ−ジ（ヒドロキシエチル）（メタ）アクリルアミドなどが挙げられ、貯蔵安定性などの観点から、Ｎ，Ｎ−ジメチルアクリルアミド、Ｎ，Ｎ−ジエチルアクリルアミドが好ましく、Ｎ，Ｎ−ジエチルアクリルアミドがより好ましい。
【００５０】
上記の酸性基を有しない親水性重合性単量体（Ｃ−２）の中でも、歯質に対する接着性の観点から、２−ヒドロキシエチル（メタ）アクリレート、２，３−ジヒドロキシプロピル（メタ）アクリレート、単官能性（メタ）アクリルアミドが好ましく、２−ヒドロキシエチル（メタ）アクリレート、２，３−ジヒドロキシプロピル（メタ）アクリレート、ジアセトン（メタ）アクリルアミド、上記一般式（３）で示される二置換（メタ）アクリルアミドがより好ましく、２−ヒドロキシエチル（メタ）アクリレート、上記一般式（３）で示される二置換（メタ）アクリルアミドがさらに好ましく、２−ヒドロキシエチルメタクリレート、Ｎ，Ｎ−ジエチルアクリルアミドが特に好ましい。なお、酸性基を有しない親水性重合性単量体（Ｃ−２）は、１種を単独で使用してもよいし、２種以上を併用してもよい。
【００５１】
酸性基を有しない親水性重合性単量体（Ｃ−２）を含む実施形態では、本発明の歯科用接着性組成物における酸性基を有しない親水性重合性単量体（Ｃ−２）の含有量は、歯質への浸透性が向上して接着力が向上するなどの観点から、重合性単量体成分の全量１００質量部において、９質量部以上が好ましく、１５質量部以上がより好ましく、２０質量部以上がさらに好ましく、３０質量部以上が特に好ましい。また、酸性基を有しない親水性重合性単量体（Ｃ−２）の含有量は、接着力が向上するなどの観点から、重合性単量体成分の全量１００質量部に対して、９０質量部以下が好ましく、８０質量部以下がより好ましく、７５質量部以下がさらに好ましく、７０質量部以下が特に好ましい。
【００５２】
本発明の歯科用接着性組成物に含まれる全重合性単量体の合計の含有量は、サンドブラスト処理されたジルコニアと歯質との両方に対する接着性がより向上することなどから、歯科用接着性組成物の全量１００質量部において、２０質量部以上が好ましく、３５質量部以上がより好ましく、また、９０質量部以下が好ましく、８０質量部以下がより好ましい。
【００５３】
本発明の歯科用接着性組成物は、発明の効果を阻害しない範囲で、リン酸二水素モノエステル基含有重合性単量体（Ａ）以外の酸性基含有重合性単量体（Ｃ−３）を含むことができる。リン酸二水素モノエステル基含有重合性単量体（Ａ）以外の酸性基含有重合性単量体（Ｃ−３）としては、リン酸基、ピロリン酸基、チオリン酸基、ホスホン酸基、スルホン酸基、カルボン酸基などの酸性基を少なくとも１個有し、且つアクリロイル基、メタクリロイル基、ビニル基、スチレン基などの重合性基を少なくとも１個有する重合性単量体が挙げられる。下記にリン酸二水素モノエステル基含有重合性単量体（Ａ）以外の酸性基含有重合性単量体（Ｃ−３）の具体例を挙げる。
【００５４】
リン酸基含有重合性単量体としては、２−（メタ）アクリロイルオキシエチルジヒドロジェンホスフェート、３−（メタ）アクリロイルオキシプロピルジヒドロジェンホスフェート、４−（メタ）アクリロイルオキシブチルジヒドロジェンホスフェート、５−（メタ）アクリロイルオキシペンチルジヒドロジェンホスフェート、６−（メタ）アクリロイルオキシヘキシルジヒドロジェンホスフェート、７−（メタ）アクリロイルオキシヘプチルジヒドロジェンホスフェート、２０−（メタ）アクリロイルオキシイコシルジヒドロジェンホスフェート等のリン酸二水素モノエステル基含有重合性単量体（Ａ）以外のリン酸二水素モノエステル基含有重合性単量体；ビス〔２−（メタ）アクリロイルオキシエチル〕ヒドロジェンホスフェート、ビス〔４−（メタ）アクリロイルオキシブチル〕ヒドロジェンホスフェート、ビス〔６−（メタ）アクリロイルオキシヘキシル〕ヒドロジェンホスフェート、１，３−ジ（メタ）アクリロイルオキシプロピルジヒドロジェンホスフェート、２−（メタ）アクリロイルオキシエチルフェニルヒドロジェンホスフェート、２−（メタ）アクリロイルオキシエチル−２−ブロモエチルヒドロジェンホスフェート、ビス〔２−（メタ）アクリロイルオキシ−（１−ヒドロキシメチル）エチル〕ヒドロジェンホスフェート等のリン酸水素ジエステル基含有重合性単量体およびこれらの酸塩化物、アルカリ金属塩、アンモニウム塩が挙げられる。
【００５５】
ピロリン酸基含有重合性単量体としては、ピロリン酸ビス〔２−（メタ）アクリロイルオキシエチル〕、ピロリン酸ビス〔４−（メタ）アクリロイルオキシブチル〕、ピロリン酸ビス〔６−（メタ）アクリロイルオキシヘキシル〕、ピロリン酸ビス〔８−（メタ）アクリロイルオキシオクチル〕、ピロリン酸ビス〔１０−（メタ）アクリロイルオキシデシル〕およびこれらの酸塩化物、アルカリ金属塩、アンモニウム塩が挙げられる。
【００５６】
チオリン酸基含有重合性単量体としては、２−（メタ）アクリロイルオキシエチルジヒドロジェンチオホスフェート、３−（メタ）アクリロイルオキシプロピルジヒドロジェンチオホスフェート、４−（メタ）アクリロイルオキシブチルジヒドロジェンチオホスフェート、５−（メタ）アクリロイルオキシペンチルジヒドロジェンチオホスフェート、６−（メタ）アクリロイルオキシヘキシルジヒドロジェンチオホスフェート、７−（メタ）アクリロイルオキシヘプチルジヒドロジェンチオホスフェート、８−（メタ）アクリロイルオキシオクチルジヒドロジェンチオホスフェート、９−（メタ）アクリロイルオキシノニルジヒドロジェンチオホスフェート、１０−（メタ）アクリロイルオキシデシルジヒドロジェンチオホスフェート、１１−（メタ）アクリロイルオキシウンデシルジヒドロジェンチオホスフェート、１２−（メタ）アクリロイルオキシドデシルジヒドロジェンチオホスフェート、１６−（メタ）アクリロイルオキシヘキサデシルジヒドロジェンチオホスフェート、２０−（メタ）アクリロイルオキシイコシルジヒドロジェンチオホスフェートおよびこれらの酸塩化物、アルカリ金属塩、アンモニウム塩が挙げられる。
【００５７】
ホスホン酸基含有重合性単量体としては、２−（メタ）アクリロイルオキシエチルフェニルホスホネート、５−（メタ）アクリロイルオキシペンチル−３−ホスホノプロピオネート、６−（メタ）アクリロイルオキシヘキシル−３−ホスホノプロピオネート、１０−（メタ）アクリロイルオキシデシル−３−ホスホノプロピオネート、６−（メタ）アクリロイルオキシヘキシルホスホノアセテート、１０−（メタ）アクリロイルオキシデシルホスホノアセテートおよびこれらの酸塩化物、アルカリ金属塩、アンモニウム塩が挙げられる。
【００５８】
スルホン酸基含有重合性単量体としては、２−（メタ）アクリルアミド−２−メチルプロパンスルホン酸、スチレンスルホン酸、２−スルホエチル（メタ）アクリレートが挙げられる。
【００５９】
カルボン酸基含有重合性単量体としては、分子内に１つのカルボキシ基を有する重合性単量体と、分子内に複数のカルボキシ基を有する重合性単量体とが挙げられる。
【００６０】
分子内に１つのカルボキシ基を有する重合性単量体としては、（メタ）アクリル酸、Ｎ−（メタ）アクリロイルグリシン、Ｎ−（メタ）アクリロイルアスパラギン酸、Ｏ−（メタ）アクリロイルチロシン、Ｎ−（メタ）アクリロイルチロシン、Ｎ−（メタ）アクリロイルフェニルアラニン、Ｎ−（メタ）アクリロイル−ｐ−アミノ安息香酸、Ｎ−（メタ）アクリロイル−ｏ−アミノ安息香酸、ｐ−ビニル安息香酸、２−（メタ）アクリロイルオキシ安息香酸、３−（メタ）アクリロイルオキシ安息香酸、４−（メタ）アクリロイルオキシ安息香酸、Ｎ−（メタ）アクリロイル−５−アミノサリチル酸、Ｎ−（メタ）アクリロイル−４−アミノサリチル酸、２−（メタ）アクリロイルオキシエチルヒドロジェンサクシネート、２−（メタ）アクリロイルオキシエチルヒドロジェンフタレート、２−（メタ）アクリロイルオキシエチルヒドロジェンマレートおよびこれらの酸ハロゲン化物が挙げられる。
【００６１】
分子内に複数のカルボキシ基を有する重合性単量体としては、６−（メタ）アクリロイルオキシヘキサン−１，１−ジカルボン酸、９−（メタ）アクリロイルオキシノナン−１，１−ジカルボン酸、１０−（メタ）アクリロイルオキシデカン−１，１−ジカルボン酸、１１−（メタ）アクリロイルオキシウンデカン−１，１−ジカルボン酸、１２−（メタ）アクリロイルオキシドデカン−１，１−ジカルボン酸、１３−（メタ）アクリロイルオキシトリデカン−１，１−ジカルボン酸、４−（メタ）アクリロイルオキシエチルトリメリテート、４−（メタ）アクリロイルオキシブチルトリメリテート、４−（メタ）アクリロイルオキシヘキシルトリメリテート、４−（メタ）アクリロイルオキシデシルトリメリテート、２−（メタ）アクリロイルオキシエチル−３’−（メタ）アクリロイルオキシ−２’−（３，４−ジカルボキシベンゾイルオキシ）プロピルサクシネートおよびこれらの酸無水物または酸ハロゲン化物が挙げられる。
【００６２】
〔重合開始剤（Ｄ）〕
本発明の歯科用接着性組成物は、接着性の観点から、重合開始剤（Ｄ）をさらに含むことが好ましい。当該重合開始剤（Ｄ）としては公知の重合開始剤を使用することができ、例えば、光重合開始剤（Ｄ−１）、化学重合開始剤（Ｄ−２）などを使用することができる。重合開始剤（Ｄ）は、１種を単独で使用してもよいし、２種以上を併用してもよく、例えば、光重合開始剤（Ｄ−１）と化学重合開始剤（Ｄ−２）とを併用してもよい。
【００６３】
（ｉ）光重合開始剤（Ｄ−１）
光重合開始剤（Ｄ−１）としては、例えば、（ビス）アシルホスフィンオキシド類（その塩を含む）、チオキサントン類（第４級アンモニウム塩等の塩を含む）、ケタール類、α−ジケトン類、クマリン類、アントラキノン類、ベンゾインアルキルエーテル類、α−アミノケトン系化合物などが挙げられる。
【００６４】
（ビス）アシルホスフィンオキシド類のうち、アシルホスフィンオキシド類としては、例えば、２，４，６−トリメチルベンゾイルジフェニルホスフィンオキシド、２，６−ジメトキシベンゾイルジフェニルホスフィンオキシド、２，６−ジクロロベンゾイルジフェニルホスフィンオキシド、２，４，６−トリメチルベンゾイルメトキシフェニルホスフィンオキシド、２，４，６−トリメチルベンゾイルエトキシフェニルホスフィンオキシド、２，３，５，６−テトラメチルベンゾイルジフェニルホスフィンオキシド、ベンゾイルジ（２，６−ジメチルフェニル）ホスホネートおよびこれらの塩（例えば、ナトリウム塩、カリウム塩、アンモニウム塩等）などが挙げられる。
【００６５】
（ビス）アシルホスフィンオキシド類のうち、ビスアシルホスフィンオキシド類としては、例えば、ビス（２，６−ジクロロベンゾイル）フェニルホスフィンオキシド、ビス（２，６−ジクロロベンゾイル）−２，５−ジメチルフェニルホスフィンオキシド、ビス（２，６−ジクロロベンゾイル）−４−プロピルフェニルホスフィンオキシド、ビス（２，６−ジクロロベンゾイル）−１−ナフチルホスフィンオキシド、ビス（２，６−ジメトキシベンゾイル）フェニルホスフィンオキシド、ビス（２，６−ジメトキシベンゾイル）−２，４，４−トリメチルペンチルホスフィンオキシド、ビス（２，６−ジメトキシベンゾイル）−２，５−ジメチルフェニルホスフィンオキシド、ビス（２，４，６−トリメチルベンゾイル）フェニルホスフィンオキシド、ビス（２，３，６−トリメチルベンゾイル）−２，４，４−トリメチルペンチルホスフィンオキシドおよびこれらの塩（例えば、ナトリウム塩、カリウム塩、アンモニウム塩等）などが挙げられる。
【００６６】
前記アシルホスフィンオキシド類は、水溶性アシルホスフィンオキシド類であってもよい。当該水溶性アシルホスフィンオキシド類としては、例えば、アシルホスフィンオキシド分子内にアルカリ金属イオン、アルカリ土類金属イオン、ピリジニウムイオン、アンモニウムイオン等のイオンを有するものが挙げられる。水溶性アシルホスフィンオキシド類は、例えば、欧州特許第０００９３４８号明細書、特開昭５７−１９７２８９号公報などに開示されている方法により合成することができる。
【００６７】
前記水溶性アシルホスフィンオキシド類の具体例としては、例えば、モノメチルアセチルホスホネート・ナトリウム塩、モノメチル（１−オキソプロピル）ホスホネート・ナトリウム塩、モノメチルベンゾイルホスホネート・ナトリウム塩、モノメチル（１−オキソブチル）ホスホネート・ナトリウム塩、モノメチル（２−メチル−１−オキソプロピル）ホスホネート・ナトリウム塩、アセチルホスホネート・ナトリウム塩、メチル４−（ヒドロキシメトキシホスフィニル）−４−オキソブタノエート・ナトリウム塩、メチル４−オキソ−４−ホスホノブタノエート・モノナトリウム塩、アセチルフェニルホスフィネート・ナトリウム塩、（１−オキソプロピル）ペンチルホスフィネート・ナトリウム塩、メチル４−（ヒドロキシペンチルホスフィニル）−４−オキソブタノエート・ナトリウム塩、アセチルペンチルホスフィネート・ナトリウム塩、アセチルエチルホスフィネート・ナトリウム塩、メチル４−（ヒドロキシメチルホスフィニル）−４−オキソブタノエート・リチウム塩、４−（ヒドロキシメチルホスフィニル）−４−オキソブタノイックアシッド・ジリチウム塩、アセチルホスフィネート・ナトリウム塩、アセチルメチルホスフィネートオキシム・ナトリウム塩、アセチルメチルホスフィネート−ｏ−ベンジルオキシム・ナトリウム塩、アセチルメチルホスフィネートセミカルバゾン・ナトリウム塩、ホルミルメチルホスフィネート・ナトリウム塩、メチル（１−オキソプロピル）ホスフィネート・ナトリウム塩、アセチルメチルホスフィネートチオセミカルバゾン・ナトリウム塩、２，４，６−トリメチルベンゾイルフェニルホスフィンオキシドのナトリウム塩、２，４，６−トリメチルベンゾイルフェニルホスフィンオキシドのカリウム塩、２，４，６−トリメチルベンゾイルフェニルホスフィンオキシドのアンモニウム塩などが挙げられる。
【００６８】
これらの（ビス）アシルホスフィンオキシド類の中でも、２，４，６−トリメチルベンゾイルジフェニルホスフィンオキシド、２，４，６−トリメチルベンゾイルメトキシフェニルホスフィンオキシド、ビス（２，４，６−トリメチルベンゾイル）フェニルホスフィンオキシド、２，４，６−トリメチルベンゾイルフェニルホスフィンオキシドのナトリウム塩が特に好ましい。
【００６９】
前記チオキサントン類としては、例えば、チオキサントン、２−クロロチオキサンテン−９−オン、２−ヒドロキシ−３−（９−オキソ−９Ｈ−チオキサンテン−４−イルオキシ）−Ｎ，Ｎ，Ｎ−トリメチルプロパンアミニウムクロリド、２−ヒドロキシ−３−（１−メチル−９−オキソ−９Ｈ−チオキサンテン−４−イルオキシ）−Ｎ，Ｎ，Ｎ−トリメチル−１−プロパンアミニウムクロリド、２−ヒドロキシ−３−（９−オキソ−９Ｈ−チオキサンテン−２−イルオキシ）−Ｎ，Ｎ，Ｎ−トリメチル−１−プロパンアミニウムクロリド、２−ヒドロキシ−３−（３，４−ジメチル−９−オキソ−９Ｈ−チオキサンテン−２−イルオキシ）−Ｎ，Ｎ，Ｎ−トリメチル−１−プロパンアミニウムクロリド、２−ヒドロキシ−３−（３，４−ジメチル−９Ｈ−チオキサンテン−２−イルオキシ）−Ｎ，Ｎ，Ｎ−トリメチル−１−プロパンアミニウムクロリド、２−ヒドロキシ−３−（１，３，４−トリメチル−９−オキソ−９Ｈ−チオキサンテン−２−イルオキシ）−Ｎ，Ｎ，Ｎ−トリメチル−１−プロパンアミニウムクロリドなどが挙げられる。
【００７０】
これらのチオキサントン類の中でも、２−クロロチオキサンテン−９−オン、２−ヒドロキシ−３−（３，４−ジメチル−９Ｈ−チオキサンテン−２−イルオキシ）−Ｎ，Ｎ，Ｎ−トリメチル−１−プロパンアミニウムクロリドが好ましい。
【００７１】
前記ケタール類としては、例えば、ベンジルジメチルケタール、ベンジルジエチルケタールなどが挙げられる。
【００７２】
前記α−ジケトン類としては、例えば、ジアセチル、ベンジル、ＤＬ−カンファーキノン、２，３−ペンタジオン、２，３−オクタジオン、９，１０−フェナントレンキノン、４，４’−オキシベンジル、アセナフテンキノンなどが挙げられる。これらの中でも、可視光領域に極大吸収波長を有する観点から、ＤＬ−カンファーキノンが特に好ましい。
【００７３】
前記クマリン類としては、例えば、３，３’−カルボニルビス（７−ジエチルアミノクマリン）、３−（４−メトキシベンゾイル）クマリン、３−チエニルクマリン、３−ベンゾイル−５，７−ジメトキシクマリン、３−ベンゾイル−７−メトキシクマリン、３−ベンゾイル−６−メトキシクマリン、３−ベンゾイル−８−メトキシクマリン、３−ベンゾイルクマリン、７−メトキシ−３−（ｐ−ニトロベンゾイル）クマリン、３−（ｐ−ニトロベンゾイル）クマリン、３，５−カルボニルビス（７−メトキシクマリン）、３−ベンゾイル−６−ブロモクマリン、３，３’−カルボニルビスクマリン、３−ベンゾイル−７−ジメチルアミノクマリン、３−ベンゾイルベンゾ［ｆ］クマリン、３−カルボキシクマリン、３−カルボキシ−７−メトキシクマリン、３−エトキシカルボニル−６−メトキシクマリン、３−エトキシカルボニル−８−メトキシクマリン、３−アセチルベンゾ［ｆ］クマリン、３−ベンゾイル−６−ニトロクマリン、３−ベンゾイル−７−ジエチルアミノクマリン、７−ジメチルアミノ−３−（４−メトキシベンゾイル）クマリン、７−ジエチルアミノ−３−（４−メトキシベンゾイル）クマリン、７−ジエチルアミノ−３−（４−ジエチルアミノ）クマリン、７−メトキシ−３−（４−メトキシベンゾイル）クマリン、３−（４−ニトロベンゾイル）ベンゾ［ｆ］クマリン、３−（４−エトキシシンナモイル）−７−メトキシクマリン、３−（４−ジメチルアミノシンナモイル）クマリン、３−（４−ジフェニルアミノシンナモイル）クマリン、３−［（３−ジメチルベンゾチアゾール−２−イリデン）アセチル］クマリン、３−［（１−メチルナフト［１，２−Ｄ］チアゾール−２−イリデン）アセチル］クマリン、３，３’−カルボニルビス（６−メトキシクマリン）、３，３’−カルボニルビス（７−アセトキシクマリン）、３，３’−カルボニルビス（７−ジメチルアミノクマリン）、３−（２−ベンゾチアゾリル）−７−（ジエチルアミノ）クマリン、３−（２−ベンゾチアゾリル）−７−（ジブチルアミノ）クマリン、３−（２−ベンゾイミダゾリル）−７−（ジエチルアミノ）クマリン、３−（２−ベンゾチアゾリル）−７−（ジオクチルアミノ）クマリン、３−アセチル−７−（ジメチルアミノ）クマリン、３，３’−カルボニルビス（７−ジブチルアミノクマリン）、３，３’−カルボニル−７−ジエチルアミノクマリン−７’−ビス（ブトキシエチル）アミノクマリン、１０−［３−［４−（ジメチルアミノ）フェニル］−１−オキソ−２−プロペニル］−２，３，６，７−テトラヒドロ−１，１，７，７−テトラメチル−１Ｈ，５Ｈ，１１Ｈ−［１］ベンゾピラノ［６，７，８−ｉｊ］キノリジン−１１−オン、１０−（２−ベンゾチアゾリル）−２，３，６，７−テトラヒドロ−１，１，７，７−テトラメチル−１Ｈ，５Ｈ，１１Ｈ−［１］ベンゾピラノ［６，７，８−ｉｊ］キノリジン−１１−オンなどが挙げられる。
【００７４】
これらのクマリン類の中でも、３，３’−カルボニルビス（７−ジエチルアミノクマリン）、３，３’−カルボニルビス（７−ジブチルアミノクマリン）が好ましい。
【００７５】
前記アントラキノン類としては、例えば、アントラキノン、１−クロロアントラキノン、２−クロロアントラキノン、１−ブロモアントラキノン、１，２−ベンズアントラキノン、１−メチルアントラキノン、２−エチルアントラキノン、１−ヒドロキシアントラキノンなどが挙げられる。
【００７６】
前記ベンゾインアルキルエーテル類としては、例えば、ベンゾインメチルエーテル、ベンゾインエチルエーテル、ベンゾインイソプロピルエーテル、ベンゾインイソブチルエーテルなどが挙げられる。
【００７７】
前記α−アミノケトン系化合物としては、例えば、２−メチル−１−［４−（メチルチオ）フェニル］−２−モルホリノプロパン−１−オンなどが挙げられる。
【００７８】
これらの光重合開始剤（Ｄ−１）の中でも、（ビス）アシルホスフィンオキシド類、α−ジケトン類およびクマリン類からなる群より選ばれる少なくとも１種が好ましい。これにより、可視光領域および近紫外光領域での光硬化性に優れ、ハロゲンランプ、発光ダイオード（ＬＥＤ）、キセノンランプのいずれの光源を用いても十分な光硬化性を示す歯科用接着性組成物となる。
【００７９】
（ii）化学重合開始剤（Ｄ−２）
化学重合開始剤（Ｄ−２）としては従来公知のものを用いることができ、具体的には有機過酸化物および無機過酸化物が挙げられる。
【００８０】
前記有機過酸化物としては、例えば、ケトンペルオキシド、ヒドロペルオキシド、ジアシルペルオキシド、ジアルキルペルオキシド、ペルオキシケタール、ペルオキシエステル、ペルオキシジカーボネートなどが挙げられる。これらの中でも、安全性、保存安定性およびラジカル生成能力の総合的なバランスから、ヒドロペルオキシド、ペルオキシエステルが特に好ましく、ペルオキシエステルが最も好ましい。
【００８１】
前記ケトンペルオキシドとしては、例えば、メチルエチルケトンペルオキシド、メチルイソブチルケトンペルオキシド、メチルシクロヘキサノンペルオキシド、シクロヘキサノンペルオキシドなどが挙げられる。
【００８２】
前記ヒドロペルオキシドとしては、例えば、２，５−ジメチルヘキサン−２，５−ジヒドロペルオキシド、ジイソプロピルベンゼンヒドロペルオキシド、クメンヒドロペルオキシド、ｔ−ブチルヒドロペルオキシド、１，１，３，３−テトラメチルブチルヒドロペルオキシドなどが挙げられる。
【００８３】
前記ジアシルペルオキシドとしては、例えば、アセチルペルオキシド、イソブチリルペルオキシド、ベンゾイルペルオキシド、デカノイルペルオキシド、３，５，５−トリメチルヘキサノイルペルオキシド、２，４−ジクロロベンゾイルペルオキシド、ラウロイルペルオキシドなどが挙げられる。
【００８４】
前記ジアルキルペルオキシドとしては、例えば、ジ−ｔ−ブチルペルオキシド、ジクミルペルオキシド、ｔ−ブチルクミルペルオキシド、２，５−ジメチル−２，５−ジ（ｔ−ブチルペルオキシ）ヘキサン、１，３−ビス（ｔ−ブチルペルオキシイソプロピル）ベンゼン、２，５−ジメチル−２，５−ジ（ｔ−ブチルペルオキシ）−３−ヘキシンなどが挙げられる。
【００８５】
前記ペルオキシケタールとしては、例えば、１，１−ビス（ｔ−ブチルペルオキシ）−３，３，５−トリメチルシクロヘキサン、１，１−ビス（ｔ−ブチルペルオキシ）シクロヘキサン、２，２−ビス（ｔ−ブチルペルオキシ）ブタン、２，２−ビス（ｔ−ブチルペルオキシ）オクタン、４，４−ビス（ｔ−ブチルペルオキシ）バレリン酸ｎ−ブチルエステルなどが挙げられる。
【００８６】
前記ペルオキシエステルとしては、例えば、α−クミルペルオキシネオデカノエート、ｔ−ブチルペルオキシネオデカノエート、ｔ−ブチルペルオキシピバレート、２，２，４−トリメチルペンチルペルオキシ−２−エチルヘキサノエート、ｔ−アミルペルオキシ−２−エチルヘキサノエート、ｔ−ブチルペルオキシ−２−エチルヘキサノエート、ジ−ｔ−ブチルペルオキシイソフタレート、ジ−ｔ−ブチルペルオキシヘキサヒドロテレフタラート、ｔ−ブチルペルオキシ−３，３，５−トリメチルヘキサノエート、ｔ−ブチルペルオキシアセテート、ｔ−ブチルペルオキシベンゾエート、ｔ−ブチルペルオキシバレリン酸などが挙げられる。
【００８７】
前記ペルオキシジカーボネートとしては、例えば、ジ−３−メトキシブチルペルオキシジカーボネート、ジ（２−エチルヘキシル）ペルオキシジカーボネート、ビス（４−ｔ−ブチルシクロヘキシル）ペルオキシジカーボネート、ジイソプロピルペルオキシジカーボネート、ジ−ｎ−プロピルペルオキシジカーボネート、ジ（２−エトキシエチル）ペルオキシジカーボネート、ジアリルペルオキシジカーボネートなどが挙げられる。
【００８８】
前記無機過酸化物としては、ペルオキソ二硫酸塩およびペルオキソ二リン酸塩などが挙げられ、これらの中でも、硬化性の点で、ペルオキソ二硫酸塩が好ましい。ペルオキソ二硫酸塩の具体例としては、ペルオキソ二硫酸ナトリウム、ペルオキソ二硫酸カリウム、ペルオキソ二硫酸アルミニウム、ペルオキソ二硫酸アンモニウムが挙げられる。
【００８９】
本発明の歯科用接着性組成物における重合開始剤（Ｄ）の含有量は、得られる歯科用接着性組成物の接着強さ等の観点から、重合性単量体成分の全量１００質量部に対して、０．０１質量部以上が好ましく、０．０５質量部以上がより好ましく、０．１質量部以上がさらに好ましい。また、重合開始剤（Ｄ）の含有量は、得られる歯科用接着性組成物の接着強さ等の観点から、重合性単量体成分の全量１００質量部に対して、１０質量部以下が好ましい。
【００９０】
〔重合促進剤（Ｅ）〕
本発明の歯科用接着性組成物は、重合促進剤（Ｅ）をさらに含むことができる。当該重合促進剤（Ｅ）は上記重合開始剤（Ｄ）と共に用いることが好ましい。当該重合促進剤（Ｅ）としては公知の重合促進剤を使用することができ、例えば、アミン類、スルフィン酸類（塩を含む）、ボレート化合物、バルビツール酸誘導体、トリアジン化合物、銅化合物、スズ化合物、バナジウム化合物、ハロゲン化合物、アルデヒド類、チオール化合物、亜硫酸塩、亜硫酸水素塩、チオ尿素化合物などが挙げられる。重合促進剤（Ｅ）は、１種を単独で使用してもよいし、２種以上を併用してもよい。
【００９１】
前記アミン類は、脂肪族アミンおよび芳香族アミンに分けられる。当該脂肪族アミンとしては、例えば、ｎ−ブチルアミン、ｎ−ヘキシルアミン、ｎ−オクチルアミン等の第１級脂肪族アミン；ジイソプロピルアミン、ジブチルアミン、Ｎ−メチルエタノールアミン等の第２級脂肪族アミン；Ｎ−メチルジエタノールアミン、Ｎ−エチルジエタノールアミン、Ｎ−ｎ−ブチルジエタノールアミン、Ｎ−ラウリルジエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレート、トリエタノールアミン、トリメチルアミン、トリエチルアミン、トリブチルアミン等の第３級脂肪族アミンなどが挙げられる。これらの中でも、歯科用接着性組成物の接着性および保存安定性の観点から、第３級脂肪族アミンが好ましく、Ｎ−メチルジエタノールアミン、トリエタノールアミンがより好ましい。
【００９２】
前記芳香族アミンとしては、例えば、Ｎ，Ｎ−ビス（２−ヒドロキシエチル）−３，５−ジメチルアニリン、Ｎ，Ｎ−ジ（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジイソプロピルアニリン、Ｎ，Ｎ−ビス（２−ヒドロキシエチル）−３，５−ジ−ｔ−ブチルアニリン、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、４−（Ｎ，Ｎ−ジメチルアミノ）安息香酸エチル、４−（Ｎ，Ｎ−ジメチルアミノ）安息香酸メチル、４−（Ｎ，Ｎ−ジメチルアミノ）安息香酸プロピル、４−（Ｎ，Ｎ−ジメチルアミノ）安息香酸ｎ−ブトキシエチル、４−（Ｎ，Ｎ−ジメチルアミノ）安息香酸２−〔（メタ）アクリロイルオキシ〕エチル、４−（Ｎ，Ｎ−ジメチルアミノ）ベンゾフェノン、４−ジメチルアミノ安息香酸ブチル、４−（ジメチルアミノ）ベンゾニトリルなどが挙げられる。これらの中でも、歯科用接着性組成物に優れた接着性を付与できる観点から、Ｎ，Ｎ−ジ（２−ヒドロキシエチル）−ｐ−トルイジン、４−（Ｎ，Ｎ−ジメチルアミノ）安息香酸エチル、４−（Ｎ，Ｎ−ジメチルアミノ）安息香酸ｎ−ブトキシエチル、４−（Ｎ，Ｎ−ジメチルアミノ）ベンゾフェノンが好ましい。
【００９３】
前記スルフィン酸類としては、例えば、ｐ−トルエンスルフィン酸、ｐ−トルエンスルフィン酸ナトリウム、ｐ−トルエンスルフィン酸カリウム、ｐ−トルエンスルフィン酸リチウム、ｐ−トルエンスルフィン酸カルシウム、ベンゼンスルフィン酸、ベンゼンスルフィン酸ナトリウム、ベンゼンスルフィン酸カリウム、ベンゼンスルフィン酸リチウム、ベンゼンスルフィン酸カルシウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸リチウム、２，４，６−トリメチルベンゼンスルフィン酸カルシウム、２，４，６−トリエチルベンゼンスルフィン酸、２，４，６−トリエチルベンゼンスルフィン酸ナトリウム、２，４，６−トリエチルベンゼンスルフィン酸カリウム、２，４，６−トリエチルベンゼンスルフィン酸リチウム、２，４，６−トリエチルベンゼンスルフィン酸カルシウム、２，４，６−トリイソプロピルベンゼンスルフィン酸、２，４，６−トリイソプロピルベンゼンスルフィン酸ナトリウム、２，４，６−トリイソプロピルベンゼンスルフィン酸カリウム、２，４，６−トリイソプロピルベンゼンスルフィン酸リチウム、２，４，６−トリイソプロピルベンゼンスルフィン酸カルシウムなどが挙げられる。これらの中でも、ベンゼンスルフィン酸ナトリウム、ｐ−トルエンスルフィン酸ナトリウム、２，４，６−トリイソプロピルベンゼンスルフィン酸ナトリウムが特に好ましい。
【００９４】
前記ボレート化合物としては、アリールボレート化合物が好ましい。当該アリールボレート化合物としては、例えば、１分子中に１〜４個のアリール基を有するボレート化合物などが挙げられる。
【００９５】
１分子中に１個のアリール基を有するボレート化合物としては、例えば、トリアルキルフェニルホウ素、トリアルキル（ｐ−クロロフェニル）ホウ素、トリアルキル（ｐ−フルオロフェニル）ホウ素、トリアルキル［３，５−ビス（トリフルオロメチル）フェニル］ホウ素、トリアルキル［３，５−ビス（１，１，１，３，３，３−ヘキサフルオロ−２−メトキシ−２−プロピル）フェニル］ホウ素、トリアルキル（ｐ−ニトロフェニル）ホウ素、トリアルキル（ｍ−ニトロフェニル）ホウ素、トリアルキル（ｐ−ブチルフェニル）ホウ素、トリアルキル（ｍ−ブチルフェニル）ホウ素、トリアルキル（ｐ−ブチルオキシフェニル）ホウ素、トリアルキル（ｍ−ブチルオキシフェニル）ホウ素、トリアルキル（ｐ−オクチルオキシフェニル）ホウ素、トリアルキル（ｍ−オクチルオキシフェニル）ホウ素（上記各例示におけるアルキル基はｎ−ブチル基、ｎ−オクチル基、ｎ−ドデシル基等である）、これらの塩（ナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等）などが挙げられる。
【００９６】
１分子中に２個のアリール基を有するボレート化合物としては、例えば、ジアルキルジフェニルホウ素、ジアルキルジ（ｐ−クロロフェニル）ホウ素、ジアルキルジ（ｐ−フルオロフェニル）ホウ素、ジアルキルジ［３，５−ビス（トリフルオロメチル）フェニル］ホウ素、ジアルキルジ［３，５−ビス（１，１，１，３，３，３−ヘキサフルオロ−２−メトキシ−２−プロピル）フェニル］ホウ素、ジアルキルジ（ｐ−ニトロフェニル）ホウ素、ジアルキルジ（ｍ−ニトロフェニル）ホウ素、ジアルキルジ（ｐ−ブチルフェニル）ホウ素、ジアルキルジ（ｍ−ブチルフェニル）ホウ素、ジアルキルジ（ｐ−ブチルオキシフェニル）ホウ素、ジアルキルジ（ｍ−ブチルオキシフェニル）ホウ素、ジアルキルジ（ｐ−オクチルオキシフェニル）ホウ素、ジアルキルジ（ｍ−オクチルオキシフェニル）ホウ素（上記各例示におけるアルキル基はｎ−ブチル基、ｎ−オクチル基、ｎ−ドデシル基等である）、これらの塩（ナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等）などが挙げられる。
【００９７】
１分子中に３個のアリール基を有するボレート化合物としては、例えば、モノアルキルトリフェニルホウ素、モノアルキルトリ（ｐ−クロロフェニル）ホウ素、モノアルキルトリ（ｐ−フルオロフェニル）ホウ素、モノアルキルトリ［３，５−ビス（トリフルオロメチル）フェニル］ホウ素、モノアルキルトリ［３，５−ビス（１，１，１，３，３，３−ヘキサフルオロ−２−メトキシ−２−プロピル）フェニル］ホウ素、モノアルキルトリ（ｐ−ニトロフェニル）ホウ素、モノアルキルトリ（ｍ−ニトロフェニル）ホウ素、モノアルキルトリ（ｐ−ブチルフェニル）ホウ素、モノアルキルトリ（ｍ−ブチルフェニル）ホウ素、モノアルキルトリ（ｐ−ブチルオキシフェニル）ホウ素、モノアルキルトリ（ｍ−ブチルオキシフェニル）ホウ素、モノアルキルトリ（ｐ−オクチルオキシフェニル）ホウ素、モノアルキルトリ（ｍ−オクチルオキシフェニル）ホウ素（上記各例示におけるアルキル基はｎ−ブチル基、ｎ−オクチル基、ｎ−ドデシル基等である）、これらの塩（ナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等）などが挙げられる。
【００９８】
１分子中に４個のアリール基を有するボレート化合物としては、例えば、テトラフェニルホウ素、テトラキス（ｐ−クロロフェニル）ホウ素、テトラキス（ｐ−フルオロフェニル）ホウ素、テトラキス［３，５−ビス（トリフルオロメチル）フェニル］ホウ素、テトラキス［３，５−ビス（１，１，１，３，３，３−ヘキサフルオロ−２−メトキシ−２−プロピル）フェニル］ホウ素、テトラキス（ｐ−ニトロフェニル）ホウ素、テトラキス（ｍ−ニトロフェニル）ホウ素、テトラキス（ｐ−ブチルフェニル）ホウ素、テトラキス（ｍ−ブチルフェニル）ホウ素、テトラキス（ｐ−ブチルオキシフェニル）ホウ素、テトラキス（ｍ−ブチルオキシフェニル）ホウ素、テトラキス（ｐ−オクチルオキシフェニル）ホウ素、テトラキス（ｍ−オクチルオキシフェニル）ホウ素、（ｐ−フルオロフェニル）トリフェニルホウ素、［３，５−ビス（トリフルオロメチル）フェニル］トリフェニルホウ素、（ｐ−ニトロフェニル）トリフェニルホウ素、（ｍ−ブチルオキシフェニル）トリフェニルホウ素、（ｐ−ブチルオキシフェニル）トリフェニルホウ素、（ｍ−オクチルオキシフェニル）トリフェニルホウ素、（ｐ−オクチルオキシフェニル）トリフェニルホウ素、これらの塩（ナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等）などが挙げられる。
【００９９】
これらのアリールボレート化合物の中でも、保存安定性の観点から、１分子中に３個または４個のアリール基を有するボレート化合物が好ましい。なお、アリールボレート化合物は、１種を単独で使用してもよいし、２種以上を併用してもよい。
【０１００】
前記バルビツール酸誘導体としては、例えば、バルビツール酸、１，３−ジメチルバルビツール酸、１，３−ジフェニルバルビツール酸、１，５−ジメチルバルビツール酸、５−ブチルバルビツール酸、５−エチルバルビツール酸、５−イソプロピルバルビツール酸、５−シクロヘキシルバルビツール酸、１，３，５−トリメチルバルビツール酸、１，３−ジメチル−５−エチルバルビツール酸、１，３−ジメチル−５−ｎ−ブチルバルビツール酸、１，３−ジメチル−５−イソブチルバルビツール酸、１，３−ジメチル−５−シクロペンチルバルビツール酸、１，３−ジメチル−５−シクロヘキシルバルビツール酸、１，３−ジメチル−５−フェニルバルビツール酸、１−シクロヘキシル−１−エチルバルビツール酸、１−ベンジル−５−フェニルバルビツール酸、５−メチルバルビツール酸、５−プロピルバルビツール酸、１，５−ジエチルバルビツール酸、１−エチル−５−メチルバルビツール酸、１−エチル−５−イソブチルバルビツール酸、１，３−ジエチル−５−ブチルバルビツール酸、１−シクロヘキシル−５−メチルバルビツール酸、１−シクロヘキシル−５−エチルバルビツール酸、１−シクロヘキシル−５−オクチルバルビツール酸、１−シクロヘキシル−５−ヘキシルバルビツール酸、５−ブチル−１−シクロヘキシルバルビツール酸、１−ベンジル−５−フェニルバルビツール酸、チオバルビツール酸類、これらの塩などが挙げられる。これらのバルビツール酸誘導体の塩としては、例えば、アルカリ金属塩、アルカリ土類金属塩（マグネシウム塩を含む）などが挙げられ、より具体的には、５−ブチルバルビツール酸ナトリウム、１，３，５−トリメチルバルビツール酸ナトリウム、１−シクロヘキシル−５−エチルバルビツール酸ナトリウムなどが挙げられる。
【０１０１】
特に好適なバルビツール酸誘導体は、５−ブチルバルビツール酸、１，３，５−トリメチルバルビツール酸、１−シクロヘキシル−５−エチルバルビツール酸、１−ベンジル−５−フェニルバルビツール酸、これらのナトリウム塩である。
【０１０２】
前記トリアジン化合物としては、例えば、２，４，６−トリス（トリクロロメチル）−ｓ−トリアジン、２，４，６−トリス（トリブロモメチル）−ｓ−トリアジン、２−メチル−４，６−ビス（トリクロロメチル）−ｓ−トリアジン、２−メチル−４，６−ビス（トリブロモメチル）−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−メチルチオフェニル）−４，６−ビス（トリクロロメチル）−ｓ−トリアジン、２−（ｐ−クロロフェニル）−４，６−ビス（トリクロロメチル）−ｓ−トリアジン、２−（２，４−ジクロロフェニル）−４，６−ビス（トリクロロメチル）−ｓ−トリアジン、２−（ｐ−ブロモフェニル）−４，６−ビス（トリクロロメチル）−ｓ−トリアジン、２−（ｐ−トリル）−４，６−ビス（トリクロロメチル）−ｓ−トリアジン、２−ｎ−プロピル−４，６−ビス（トリクロロメチル）−ｓ−トリアジン、２−（α，α，β−トリクロロエチル）−４，６−ビス（トリクロロメチル）−ｓ−トリアジン、２−スチリル−４，６−ビス（トリクロロメチル）−ｓ−トリアジン、２−［２−（ｐ−メトキシフェニル）エテニル］−４，６−ビス（トリクロロメチル）−ｓ−トリアジン、２−［２−（ｏ−メトキシフェニル）エテニル］−４，６−ビス（トリクロロメチル）−ｓ−トリアジン、２−［２−（ｐ−ブトキシフェニル）エテニル］−４，６−ビス（トリクロロメチル）−ｓ−トリアジン、２−［２−（３，４−ジメトキシフェニル）エテニル］−４，６−ビス（トリクロロメチル）−ｓ−トリアジン、２−［２−（３，４，５−トリメトキシフェニル）エテニル］−４，６−ビス（トリクロロメチル）−ｓ−トリアジン、２−（１−ナフチル）−４，６−ビス（トリクロロメチル）−ｓ−トリアジン、２−（４−ビフェニリル）−４，６−ビス（トリクロロメチル）−ｓ−トリアジン、２−［２−｛Ｎ，Ｎ−ビス（２−ヒドロキシエチル）アミノ｝エトキシ］−４，６−ビス（トリクロロメチル）−ｓ−トリアジン、２−［２−｛Ｎ−ヒドロキシエチル−Ｎ−エチルアミノ｝エトキシ］−４，６−ビス（トリクロロメチル）−ｓ−トリアジン、２−［２−｛Ｎ−ヒドロキシエチル−Ｎ−メチルアミノ｝エトキシ］−４，６−ビス（トリクロロメチル）−ｓ−トリアジン、２−［２−｛Ｎ，Ｎ−ジアリルアミノ｝エトキシ］−４，６−ビス（トリクロロメチル）−ｓ−トリアジンなどが挙げられる。
【０１０３】
これらのトリアジン化合物の中でも、重合活性の点では、２，４，６−トリス（トリクロロメチル）−ｓ−トリアジンが好ましく、また保存安定性の点では、２−フェニル−４，６−ビス（トリクロロメチル）−ｓ−トリアジン、２−（ｐ−クロロフェニル）−４，６−ビス（トリクロロメチル）−ｓ−トリアジン、２−（４−ビフェニリル）−４，６−ビス（トリクロロメチル）−ｓ−トリアジンが好ましい。なお、トリアジン化合物は、１種を単独で使用してもよいし、２種以上を併用してもよい。
【０１０４】
前記銅化合物としては、例えば、アセチルアセトン銅、酢酸銅（II）、オレイン酸銅、塩化銅（II）、臭化銅（II）などが挙げられる。
【０１０５】
前記スズ化合物としては、例えば、ジ−ｎ−ブチル錫ジマレエート、ジ−ｎ−オクチル錫ジマレエート、ジ−ｎ−オクチル錫ジラウレート、ジ−ｎ−ブチル錫ジラウレートなどが挙げられる。これらの中でも、ジ−ｎ−オクチル錫ジラウレート、ジ−ｎ−ブチル錫ジラウレートが好ましい。
【０１０６】
前記バナジウム化合物としては、IV価およびＶ価のバナジウム化合物が好ましい。IV価およびＶ価のバナジウム化合物としては、例えば、四酸化二バナジウム（IV）、酸化バナジウムアセチルアセトナート（IV）、シュウ酸バナジル（IV）、硫酸バナジル（IV）、オキソビス（１−フェニル−１，３−ブタンジオネート）バナジウム（IV）、ビス（マルトラート）オキソバナジウム（IV）、五酸化バナジウム（Ｖ）、メタバナジン（Ｖ）酸ナトリウム、メタバナジン（Ｖ）酸アンモンなどが挙げられる。
【０１０７】
前記ハロゲン化合物としては、例えば、ジラウリルジメチルアンモニウムクロリド、ラウリルジメチルベンジルアンモニウムクロリド、ベンジルトリメチルアンモニウムクロリド、テトラメチルアンモニウムクロリド、ベンジルジメチルセチルアンモニウムクロリド、ジラウリルジメチルアンモニウムブロミドなどが挙げられる。
【０１０８】
前記アルデヒド類としては、例えば、テレフタルアルデヒド、ベンズアルデヒド誘導体などが挙げられる。当該ベンズアルデヒド誘導体としては、例えば、ジメチルアミノベンズアルデヒド、ｐ−メトキシベンズアルデヒド、ｐ−エトキシベンズアルデヒド、ｐ−ｎ−オクチルオキシベンズアルデヒドなどが挙げられる。これらの中でも、接着性の観点から、ｐ−ｎ−オクチルオキシベンズアルデヒドが好ましい。
【０１０９】
前記チオール化合物としては、例えば、３−メルカプトプロピルトリメトキシシラン、２−メルカプトベンゾオキサゾール、デカンチオール、チオ安息香酸などが挙げられる。
【０１１０】
前記亜硫酸塩としては、例えば、亜硫酸ナトリウム、亜硫酸カリウム、亜硫酸カルシウム、亜硫酸アンモニウムなどが挙げられる。
【０１１１】
前記亜硫酸水素塩としては、例えば、亜硫酸水素ナトリウム、亜硫酸水素カリウムなどが挙げられる。
【０１１２】
前記チオ尿素化合物としては、例えば、１−（２−ピリジル）−２−チオ尿素、チオ尿素、メチルチオ尿素、エチルチオ尿素、Ｎ，Ｎ’−ジメチルチオ尿素、Ｎ，Ｎ’−ジエチルチオ尿素、Ｎ，Ｎ’−ジ−ｎ−プロピルチオ尿素、Ｎ，Ｎ’−ジシクロヘキシルチオ尿素、トリメチルチオ尿素、トリエチルチオ尿素、トリ−ｎ−プロピルチオ尿素、トリシクロヘキシルチオ尿素、テトラメチルチオ尿素、テトラエチルチオ尿素、テトラ−ｎ−プロピルチオ尿素、テトラシクロヘキシルチオ尿素などが挙げられる。
【０１１３】
本発明の歯科用接着性組成物における重合促進剤（Ｅ）の含有量は、得られる歯科用接着性組成物の接着強さ等の観点から、重合性単量体成分の全量１００質量部に対して、０．０１質量部以上が好ましく、０．０５質量部以上がより好ましく、０．１質量部以上がさらに好ましい。また、重合促進剤（Ｅ）の含有量は、得られる歯科用接着性組成物の接着強さ等の観点から、重合性単量体成分の全量１００質量部に対して、１０質量部以下が好ましく、７質量部以下がより好ましく、５質量部以下がさらに好ましい。
【０１１４】
〔フィラー（Ｆ）〕
本発明の歯科用接着性組成物に、実施形態に応じて、さらにフィラー（Ｆ）を配合してもよい。フィラー（Ｆ）としては、通常、有機フィラー、無機フィラーおよび有機−無機複合フィラーに大別される。有機フィラーの素材としては、例えばポリメタクリル酸メチル、ポリメタクリル酸エチル、メタクリル酸メチル−メタクリル酸エチル共重合体、架橋型ポリメタクリル酸メチル、架橋型ポリメタクリル酸エチル、ポリアミド、ポリ塩化ビニル、ポリスチレン、クロロプレンゴム、ニトリルゴム、エチレン−酢酸ビニル共重合体、スチレン−ブタジエン共重合体、アクリロニトリル−スチレン共重合体、アクリロニトリル−スチレン−ブタジエン共重合体などが挙げられ、これらは１種を単独で用いてもよく、２種以上の混合物として用いることができる。有機フィラーの形状は特に限定されず、フィラーの粒子径を適宜選択して使用することができる。得られる歯科用接着性組成物のハンドリング性および機械的強度などの観点から、前記有機フィラーの平均粒子径は、０．００１〜５０μｍが好ましく、０．００１〜１０μｍがより好ましい。
【０１１５】
無機フィラーの素材としては、石英、シリカ、アルミナ、シリカ−チタニア、シリカ−チタニア−酸化バリウム、シリカ−ジルコニア、シリカ−アルミナ、ランタンガラス、ホウケイ酸ガラス、ソーダガラス、バリウムガラス、ストロンチウムガラス、ガラスセラミック、アルミノシリケートガラス、バリウムボロアルミノシリケートガラス、ストロンチウムボロアルミノシリケートガラス、フルオロアルミノシリケートガラス、カルシウムフルオロアルミノシリケートガラス、ストロンチウムフルオロアルミノシリケートガラス、バリウムフルオロアルミノシリケートガラス、ストロンチウムカルシウムフルオロアルミノシリケートガラスなどが挙げられる。これらもまた、１種を単独で用いてもよく、２種以上を混合して用いることができる。無機フィラーの形状は特に限定されず、フィラーの粒子径を適宜選択して使用することができる。得られる歯科用接着性組成物のハンドリング性および機械的強度などの観点から、前記無機フィラーの平均粒子径は０．００１〜５０μｍが好ましく、０．００１〜１０μｍがより好ましい。
【０１１６】
無機フィラーの形状としては、不定形フィラーおよび球状フィラーが挙げられる。組成物の機械的強度を向上させる観点からは、前記無機フィラーとして球状フィラーを用いることが好ましい。さらに、前記球状フィラーを用いた場合、本発明の歯科用接着性組成物を自己接着性歯科用コンポジットレジンとして用いた場合に、表面滑沢性に優れたコンポジットレジンが得られるという利点もある。ここで球状フィラーとは、電子顕微鏡でフィラーの写真を撮り、その単位視野内に観察される粒子が丸みをおびており、その最大径に直交する方向の粒子径をその最大径で割った平均均斉度が０．６以上であるフィラーである。前記球状フィラーの平均粒子径は好ましくは０．０５〜５μｍである。平均粒子径が０．０５μｍ未満の場合、歯科用接着性組成物中の球状フィラーの充填率が低下し、機械的強度が低くなるおそれがある。一方、平均粒子径が５μｍを超える場合、前記球状フィラーの表面積が低下し、高い機械的強度を有する歯科用接着性組成物の硬化物が得られないおそれがある。
【０１１７】
前記無機フィラーは、歯科用接着性組成物の流動性を調整するため、必要に応じて、シランカップリング剤などの公知の表面処理剤で予め表面処理してから用いてもよい。前記表面処理剤としては、例えば、ビニルトリメトキシシラン、ビニルトリエトキシシラン、ビニルトリクロロシラン、ビニルトリ（β−メトキシエトキシ）シラン、γ−メタクリロイルオキシプロピルトリメトキシシラン、８−メタクリロイルオキシオクチルトリメトキシシラン、１１−メタクリロイルオキシウンデシルトリメトキシシラン、γ−グリシドキシプロピルトリメトキシシラン、γ−メルカプトプロピルトリメトキシシラン、γ−アミノプロピルトリエトキシシランなどが挙げられる。
【０１１８】
本発明で用いられる有機−無機複合フィラーとは、上述の無機フィラーにモノマー成分を予め添加し、ペースト状にした後に重合させ、粉砕することにより得られるものである。前記有機−無機複合フィラーとしては、例えば、ＴＭＰＴフィラー（トリメチロールプロパントリメタクリレートとシリカフィラーを混和、重合させた後に粉砕したもの）などを用いることができる。前記有機−無機複合フィラーの形状は特に限定されず、フィラーの粒子径を適宜選択して使用することができる。得られる組成物のハンドリング性および機械的強度などの観点から、前記有機−無機複合フィラーの平均粒子径は、０．００１〜５０μｍが好ましく、０．００１〜１０μｍがより好ましい。
【０１１９】
なお、本明細書において、フィラー（Ｆ）の平均粒子径とは平均一次粒子径であり、レーザー回折散乱法や粒子の電子顕微鏡観察により求めることができる。具体的には、０．１μｍ以上の粒子の粒子径測定にはレーザー回折散乱法が、０．１μｍ未満の超微粒子の粒子径測定には電子顕微鏡観察が簡便である。０．１μｍはレーザー回折散乱法により測定した値である。
【０１２０】
レーザー回折散乱法は、具体的に例えば、レーザー回折式粒度分布測定装置（ＳＡＬＤ−２３００：株式会社島津製作所製）により、０．２％ヘキサメタリン酸ナトリウム水溶液を分散媒に用いて測定することができる。
【０１２１】
電子顕微鏡観察は、具体的に例えば、粒子の電子顕微鏡（株式会社日立製作所製、Ｓ−４０００型）写真を撮り、その写真の単位視野内に観察される粒子（２００個以上）の粒子径を、画像解析式粒度分布測定ソフトウェア（Ｍａｃ−Ｖｉｅｗ（株式会社マウンテック製））を用いて測定することにより求めることができる。このとき、粒子径は、粒子の最長の長さと最短の長さの算術平均値として求められ、粒子の数とその粒子径より、平均一次粒子径が算出される。
【０１２２】
本発明では、異なった材質、粒度分布、形態を持つ２種以上のフィラーを、混合または組み合わせて用いてもよく、また、本発明の効果を損なわない範囲内で、意図せずに、フィラー以外の粒子が不純物として含まれていてもよい。
【０１２３】
本発明に用いられるフィラー（Ｆ）の含有量は特に限定されず、歯科用接着性組成物における重合性単量体成分の全量１００質量部に対して、フィラー（Ｆ）を０〜２０００質量部が好ましい。フィラー（Ｆ）の好適な含有量は、用いられる実施形態によって大幅に異なるので、後述する本発明の歯科用接着性組成物の具体的な実施形態の説明と併せて、各実施形態に応じたフィラー（Ｆ）の好適な含有量を示す。
【０１２４】
〔溶媒（Ｇ）〕
本発明の歯科用接着性組成物は、その具体的な実施形態によっては、溶媒（Ｇ）を含むことが好ましい。溶媒（Ｇ）としては、水、有機溶媒、およびこれらの混合溶媒等が挙げられる。
【０１２５】
本発明の歯科用接着性組成物が水を含む場合には、重合性単量体成分の全量１００質量部に対して、水を１〜２０００質量部含むことが好ましい。また、水は、悪影響を及ぼすような不純物を含有していないことが好ましく、蒸留水またはイオン交換水が好ましい。
【０１２６】
有機溶媒としては、メタノール、エタノール、１−プロパノール、２−プロパノール、１−ブタノール、２−メチル−２−プロパノール、アセトン、メチルエチルケトン、テトラヒドロフラン、ジエチルエーテル、ジイソプロピルエーテル、ヘキサン、トルエン、クロロホルム、酢酸エチル、酢酸ブチル等が挙げられる。これらの中でも、生体に対する安全性と、揮発性に基づく除去の容易さの双方を勘案した場合、有機溶媒は水溶性有機溶媒であることが好ましく、具体的には、エタノール、２−プロパノール、２−メチル−２−プロパノール、アセトン、およびテトラヒドロフランが好ましく用いられる。前記有機溶媒の含有量は特に限定されず、実施形態によっては前記有機溶媒の配合を必要としないものもある。前記有機溶媒を用いる実施形態においては、重合性単量体成分の全量１００質量部に対して、有機溶媒を１〜２０００質量部含むことが好ましい。
【０１２７】
〔フッ素イオン放出性物質（Ｈ）〕
本発明の歯科用接着性組成物は、さらにフッ素イオン放出性物質（Ｈ）を含んでいてもよい。フッ素イオン放出性物質（Ｈ）を配合することによって、歯質に耐酸性を付与することができる歯科用接着性組成物が得られる。前記フッ素イオン放出性物質（Ｈ）としては、例えば、フッ化ナトリウム、フッ化カリウム、モノフルオロリン酸ナトリウム、フッ化リチウム、フッ化イッテルビウムなどの金属フッ化物などが挙げられる。上記フッ素イオン放出性物質（Ｈ）は、１種を単独で配合してもよく、２種以上を組み合わせて配合してもよい。
【０１２８】
この他、歯科用接着性組成物には、本発明の効果を阻害しない範囲でｐＨ調整剤、重合禁止剤、増粘剤、着色剤、蛍光剤、香料などを配合してもよい。また、セチルピリジニウムクロリド、塩化ベンザルコニウム、（メタ）アクリロイルオキシドデシルピリジニウムブロマイド、（メタ）アクリロイルオキシヘキサデシルピリジニウムクロリド、（メタ）アクリロイルオキシデシルアンモニウムクロリド、トリクロサンなどの抗菌性物質を配合してもよい。また、本発明の歯科用接着性組成物は、接着強さの向上を目的として、多価金属化合物（Ｉ）を含んでいてもよい。ただし、本発明の歯科用接着性組成物は、多価金属化合物（Ｉ）を含まない実施形態であってもサンドブラスト処理されたジルコニアに対して十分な接着強さを有する。多価金属化合物（Ｉ）としては、多価金属アルコキシド、多価金属炭酸塩、多価金属水素化物、およびアルキル多価金属からなる群から選ばれる少なくとも１種の化合物が挙げられる。前記多価金属アルコキシドの有機基としては、例えば、メチルエチル基、ｎ−プロピル基、イソプロピル基、ｎ−ブチル基、イソブチル基、ｎ−ペンチル基、ｎ−ヘキシル基、シクロヘキシル基、ｎ−ヘプチル基、２−エチルヘキシル、ｎ−オクチル基等が挙げられ、中でも、炭素数４以下のアルキル基が好ましい。前記アルキル多価金属におけるアルキル基としては、特に制限はなく、例えば、炭素数１〜２０のアルキル基が挙げられる。これらの中でも、保存安定性が高く、より接着強さに優れることから、前記多価金属アルコキシドが好ましい。なお、これらは、１種を単独で用いてもよく、２種以上を併用してもよい。前記多価金属化合物を構成する金属元素としては、特に制限はなく、周期律表の第２族〜第１３族の金属元素が挙げられるが、接着強さに優れることから、第４族の金属元素が好ましく、中でも、チタンが特に好ましい。前記多価金属炭酸塩の具体的な化合物としては、例えば、炭酸カルシウム、炭酸バリウム、炭酸アルミニウム、炭酸ランタン、炭酸イットリウム、炭酸ジルコニウム、炭酸亜鉛等が挙げられ、前記多価金属水素化物の具体的な化合物としては、例えば、水素化カルシウム、水素化アルミニウム、水素化ジルコニウム等が挙げられ、前記アルキル多価金属の具体的な化合物としては、例えば、ジエチルマグネシウム、トリメチルアルミニウム等が挙げられる。
【０１２９】
本発明の歯科用接着性組成物に、公知の染料、顔料を配合してもよい。
【０１３０】
本発明の歯科用接着性組成物は、例えば、歯科用プライマー、歯科用ボンディング材、自己接着性歯科用コンポジットレジン、歯科用セメント、小窩裂溝填塞材、動揺歯固定材、矯正用接着材などに用いることができ、中でも、歯科用プライマー、歯科用ボンディング材、自己接着性歯科用コンポジットレジン、または歯科用セメントとして好適に用いられる。このとき、前記したいずれの用途においても、本発明の歯科用接着性組成物の成分を２つに分けた２材型（２液型、２ペースト型）として用いてもよい。以下、歯科用接着性組成物を適用する場合の具体的な実施形態を示す。
【０１３１】
＜歯科用プライマー＞
歯科用プライマーは、酸性基含有重合性単量体を含む公知のプライマーにおいて、酸性基含有重合性単量体の一部または全部を本発明のリン酸二水素モノエステル基含有重合性単量体（Ａ）、およびリン酸二水素モノエステル基含有化合物（Ｂ）に置き換えることで構成することができる。歯科用プライマーに用いる場合の歯科用接着性組成物（以下、単に「プライマー組成物」と略すことがある）の例としては、リン酸二水素モノエステル基含有重合性単量体（Ａ）、リン酸二水素モノエステル基含有化合物（Ｂ）、および溶媒（Ｇ）を含むプライマー組成物が挙げられる。また、他の好適なプライマー組成物としては、前記したプライマー組成物において、さらに重合性単量体（Ｃ）を含むもの、ならびに、さらに重合開始剤（Ｄ）および重合促進剤（Ｅ）を含むものが挙げられる。さらに、他の好適なプライマー組成物としては、前記したいずれかのプライマー組成物が、重合性単量体成分の全量１００質量部において、リン酸二水素モノエステル基含有重合性単量体（Ａ）、およびリン酸二水素モノエステル基含有化合物（Ｂ）との混合物０．１〜１００質量部、ならびに溶媒（Ｇ）６〜３５００質量部を含むことが好ましく、リン酸二水素モノエステル基含有重合性単量体（Ａ）、およびリン酸二水素モノエステル基含有化合物（Ｂ）との混合物０．２５〜５０質量部、ならびに溶媒（Ｇ）７〜２０００質量部を含むことがより好ましく、リン酸二水素モノエステル基含有重合性単量体（Ａ）、およびリン酸二水素モノエステル基含有化合物（Ｂ）との混合物０．５〜２５質量部、重合性単量体（Ｃ）２０〜９９質量部、ならびに溶媒（Ｇ）７〜２０００質量部を含むことがさらに好ましい。さらに、他の好適なプライマー組成物としては、前記した重合開始剤（Ｄ）および重合促進剤（Ｅ）を含むプライマー組成物が、重合性単量体成分の全量１００質量部に対し、重合開始剤（Ｄ）０．００１〜３０質量部および重合促進剤（Ｅ）０．００１〜３０質量部を含むことが好ましく、重合開始剤（Ｄ）０．０５〜２０質量部および重合促進剤（Ｅ）０．０５〜２０質量部を含むことがより好ましい。また、前記したいずれかのプライマー組成物は、粘度調整などの目的で、重合性単量体成分の全量１００質量部に対し、フィラー（Ｆ）を０〜５質量部含んでもよい。
【０１３２】
＜歯科用セメント＞
本発明において、歯科用接着性組成物を歯科用セメントとして用いることも好適な実施形態の一つである。歯科用セメントとしては、レジンセメント、レジン強化型グラスアイオノマーセメントなどが好適なものとして例示される。歯科用セメントは、セルフエッチングプライマーなどを前処理剤として用いてもよい。歯科用セメントに用いる場合の歯科用接着性組成物（以下、単に「歯科用セメント」と略すことがある）の例としては、リン酸二水素モノエステル基含有重合性単量体（Ａ）、リン酸二水素モノエステル基含有化合物（Ｂ）、重合性単量体（Ｃ）、重合開始剤（Ｄ）、重合促進剤（Ｅ）およびフィラー（Ｆ）を含むものが好ましい。また、他の好適な歯科用セメントとしては、前記した歯科用セメントにおいて、前記重合性単量体（Ｃ）が、酸性基を有しない疎水性重合性単量体（Ｃ−１）を含むものが挙げられる。さらに、他の好適な歯科用セメントとしては、前記したいずれかの歯科用セメントにおいて、前記重合性単量体（Ｃ）が、酸性基を有しない親水性重合性単量体（Ｃ−２）を含むものが挙げられる。さらに、他の好適な歯科用セメントとしては、前記したいずれかの歯科用セメントにおいて、重合開始剤（Ｄ）が化学重合開始剤（Ｄ−２）を含むものが挙げられる。また、他の好適な歯科用セメントとしては、前記したいずれかの歯科用セメントにおいて、重合開始剤（Ｄ）が光重合開始剤（Ｄ−１）および化学重合開始剤（Ｄ−２）を含む、デュアルキュア型のものが挙げられる。また、前記したいずれかの歯科用セメントは、第１材と第２材に分けられた２材型（２ペースト型）であってもよい。この場合、重合開始剤（Ｄ）と重合促進剤（Ｅ）は、第１材が重合開始剤（Ｄ）（例えば、化学重合開始剤（Ｄ−２））を含有し、第２材が重合促進剤（Ｅ）を含有するように、別々に配合することが好ましい。
【０１３３】
歯科用セメントにおける各成分の含有量は、歯科用接着性組成物における重合性単量体成分の全量１００質量部において、リン酸二水素モノエステル基含有重合性単量体（Ａ）、およびリン酸二水素モノエステル基含有化合物（Ｂ）との混合物１〜９０質量部、および重合性単量体（Ｃ）１〜９０質量部を含むことが好ましく、リン酸二水素モノエステル基含有重合性単量体（Ａ）、およびリン酸二水素モノエステル基含有化合物（Ｂ）との混合物５〜８０質量部、ならびに重合性単量体（Ｃ）５〜８０質量部を含むことがより好ましい。また、該重合性単量体成分の全量１００質量部に対して、重合開始剤（Ｄ）０．００１〜３０質量部、重合促進剤（Ｅ）０．００１〜２０質量部、およびフィラー（Ｆ）５１〜２０００質量部を含むことが好ましく、重合開始剤（Ｄ）０．０５〜１０質量部、重合促進剤（Ｅ）０．０５〜１０質量部、およびフィラー（Ｆ）１００〜１５００質量部を含むことがより好ましい。
【０１３４】
本発明は、本発明の効果を奏する限り、本発明の技術的思想の範囲内において、上記の構成を種々組み合わせた実施形態を含む。
【実施例】
【０１３５】
以下、実施例により本発明をさらに詳細に説明するが、本発明は下記の実施例に限定されるものではない。また、実施例の中で説明されている特徴の組み合わせすべてが本発明の解決手段に必須のものとは限らない。以下の実施例および比較例で用いた各成分とその略称、構造、並びに試験方法は、以下の通りである。【０１３６】
〔リン酸二水素モノエステル基含有重合性単量体（Ａ）〕
ＭＤＰ：１０−メタクリロイルオキシデシルジヒドロジェンホスフェート
ＭＯＰ：８−メタクリロイルオキシオクチルジヒドロジェンホスフェート【０１３７】
〔リン酸二水素モノエステル基含有化合物（Ｂ）〕
ＨＤＰ：１０−ヒドロキシデシルジヒドロジェンホスフェート
ＨＯＰ：８−ヒドロキシオクチルジヒドロジェンホスフェート【０１３８】
〔重合性単量体（Ｃ）〕
（ｉ）酸性基を有しない疎水性重合性単量体（Ｃ−１）
Ｂｉｓ−ＧＭＡ：２，２−ビス〔４−（３−メタクリロイルオキシ−２−ヒドロキシプロポキシ）フェニル〕プロパン
Ｄ２．６Ｅ：２，２−ビス（４−メタクリロイルオキシポリエトキシフェニル）プロパン（エトキシ基の平均付加モル数が２．６のもの）
３Ｇ：トリエチレングリコールジメタクリレート
ＭＡＥＡ：Ｎ−メタクリロイルオキシエチルアクリルアミド【０１３９】
（ｉｉ）酸性基を有しない親水性重合性単量体（Ｃ−２）
ＨＥＭＡ：２−ヒドロキシエチルメタクリレート
ＤＥＡＡ：Ｎ，Ｎ−ジエチルアクリルアミド【０１４０】
〔重合開始剤（Ｄ）〕
（ｉ）光重合開始剤（Ｄ−１）
ＣＱ：ＤＬ−カンファーキノン
ＢＡＰＯ：ビス（２，４，６−トリメチルベンゾイル）フェニルホスフィンオキシド
（ｉｉ）化学重合開始剤（Ｄ−２）
ＢＰＢ：ｔ−ブチルペルオキシベンゾエート
ＢＰＯ：ベンゾイルペルオキシド
ＫＰＳ：ペルオキソ二硫酸カリウム【０１４１】
〔重合促進剤（Ｅ）〕
ＤＡＢＥ：４−（Ｎ，Ｎ−ジメチルアミノ）安息香酸エチル
ＤＥＰＴ：Ｎ，Ｎ−ジ（２−ヒドロキシエチル）−ｐ−トルイジン
ＴＰＳＳ：２，４，６−トリイソプロピルベンゼンスルフィン酸ナトリウム【０１４２】
〔フィラー（Ｆ）〕
無機フィラー１：日本アエロジル株式会社製、微粒子シリカ「ＡＥＲＯＳＩＬ（登録商標）  Ｒ  ９７２」、平均粒子径：１６ｎｍ
無機フィラー２：日本アエロジル株式会社製、酸化アルミニウム「ＡＥＲＯＸＩＤＥ（登録商標）ＡｌｕＣ」、平均粒子径：１３ｎｍ
無機フィラー３：シラン処理珪石粉
珪石粉（株式会社ニッチツ製、商品名：ハイシリカ）をボールミルで粉砕し、粉砕珪石粉を得た。得られた粉砕珪石粉の平均粒子径をレーザー回折式粒度分布測定装置（株式会社島津製作所製、型式「ＳＡＬＤ−２３００」）を用いて測定したところ、２．２μｍであった。この粉砕珪石粉１００質量部に対して、常法により４質量部のγ−メタクリロイルオキシプロピルトリメトキシシランで表面処理を行い、シラン処理珪石粉を得た。
無機フィラー４：シラン処理バリウムガラス粉
バリウムガラス（エステック社製、商品名「Ｅ−３０００」）をボールミルで粉砕し、バリウムガラス粉を得た。得られたバリウムガラス粉の平均粒子径をレーザー回折式粒度分布測定装置（株式会社島津製作所製、型式「ＳＡＬＤ−２３００」）を用いて測定したところ、２．４μｍであった。このバリウムガラス粉１００質量部に対して常法により３質量部のγ−メタクリロイルオキシプロピルトリメトキシシランで表面処理を行い、シラン処理バリウムガラス粉を得た。【０１４３】
〔その他〕
ＢＨＴ：２，６−ジ−ｔ−ブチル−４−メチルフェノール（安定剤（重合禁止剤））【０１４４】
（合成例１  ＨＤＰの合成）
３００ｍＬの４つ口フラスコにＴＨＦ１００ｍＬ、１，１０−デカンジオール２１．６ｇ（０．１２４モル）、トリエチルアミン１３．８ｇ（０．１３６モル）を順次仕込み、−４０℃まで冷却した。次いで、オキシ塩化リン１９．０ｇ（０．１２４モル）のＴＨＦ３０ｍＬ溶液を１時間かけて４つ口フラスコ内に滴下した後、得られた溶液を−３０℃で３時間撹拌した。次に、室温まで昇温させ水２００ｍＬに注入し、８０℃まで加熱し５時間撹拌した。室温まで冷却し酢酸エチル１５０ｍＬで３回抽出した。硫酸マグネシウムで乾燥後、減圧濃縮した。得られた残渣の一部を分取薄層クロマトグラフィー（以下、「ＰＴＬＣ」と略す）で分離精製し、目的化合物である１０−ヒドロキシデシルジヒドロジェンホスフェート（ＨＤＰ）１．１ｇを無色油状物として得た。【０１４５】
ＨＤＰ；
１Ｈ−ＮＭＲ（４００ＭＨｚ，ＣＤＣｌ３）：１．１７−１．７８（ｍ，１８Ｈ），３．５１（ｍ，２Ｈ），４．７１（ｓ，１Ｈ）【０１４６】
（合成例２  ＨＯＰの合成）
３００ｍＬの４つ口フラスコにＴＨＦ１００ｍＬ、１，８−オクタンジオール１８．１ｇ（０．１２４モル）、トリエチルアミン１３．８ｇ（０．１３６モル）を順次仕込み、−４０℃まで冷却した。次いで、オキシ塩化リン１９．０ｇ（０．１２４モル）のＴＨＦ３０ｍＬ溶液を１時間かけて４つ口フラスコ内に滴下した後、得られた溶液を−３０℃で３時間撹拌した。次に、室温まで昇温させ水２００ｍＬに注入し、８０℃まで加熱し５時間撹拌した。室温まで冷却し酢酸エチル１５０ｍＬで３回抽出した。硫酸マグネシウムで乾燥後、減圧濃縮した。得られた残渣の一部をＰＴＬＣで分離精製し、目的化合物である８−ヒドロキシオクチルジヒドロジェンホスフェート（ＨＯＰ）０．８ｇを無色油状物として得た。【０１４７】
ＨＯＰ；
１Ｈ−ＮＭＲ（４００ＭＨｚ，ＣＤＣｌ３）：１．１５−１．７６（ｍ，１４Ｈ），３．５１（ｓ，２Ｈ），４．６８（ｓ，１Ｈ）【０１４８】
［実施例１および比較例１  歯科用接着性組成物の歯科用プライマーへの適用］
＜実施例１−１〜１−９および比較例１−１＞
前記した成分を用いて、表１に記載の各成分を常温下で混合することにより、実施例１−１〜１−９および比較例１−１の歯科用プライマー組成物を調製した。次いで、得られた歯科用プライマー組成物を用い、後述の方法に従って、サンドブラスト処理されたジルコニアに対する引張り接着強さを測定した。表１に、各実施例および比較例の歯科用プライマーの配合比（質量部）および試験結果を示す。【０１４９】
ＣＡＤ／ＣＡＭシステム用のジルコニアディスク（商品名：「ノリタケ  カタナ（登録商標） ジルコニア」ＨＴ、クラレノリタケデンタル株式会社製）から作製した円柱状（内径１２ｍｍ×高さ５ｍｍ）のジルコニア焼結体（１５００℃で２時間焼成したもの）を被着体に用いた。それぞれの被着体を＃１０００シリコンカーバイド紙（日本研紙株式会社製）で平滑に研磨し、被着体の研磨した表面の水をエアブローすることで乾燥した。乾燥後、さらにアルミナ研磨剤５０ミクロン（株式会社モリタ製）でサンドブラスト処理を前記乾燥面に実施し、被着体処理面とした。【０１５０】
これらの被着体処理面の上に、接合面積を固定するために５ｍｍφの穴を開けた粘着テープを貼り付け、穴の部分に上記のようにして調製した実施例および比較例の歯科用プライマー組成物を塗布し、１０秒間放置した後、表面をエアブローすることで、塗布した歯科用プライマー組成物の流動性が無くなるまで乾燥した。これとは別に、別途用意したステンレス製円柱棒（直径７ｍｍ、長さ２．５ｃｍ）の一方の端面（円形断面）をアルミナ研磨剤５０ミクロン（株式会社モリタ製）でサンドブラスト処理を実施した後、当該サンドブラスト処理後の端面に金属接着用プライマー（クラレノリタケデンタル株式会社製、商品名「アロイ  プライマー」）を塗布した。次いで、上記の歯科用プライマー組成物を塗布した被着体処理面の上に、歯科用レジンセメント（クラレノリタケデンタル株式会社製、商品名「パナビア（登録商標）  Ｖ５」を、ミキシングチップを用いて体積比１：１で混練して得た組成物）を載置し、さらに該レジンセメントの上に、前記丸穴の中心と前記ステンレス製円柱棒の中心とが一致するように、上記の金属接着用プライマーで処理したステンレスロッドの処理面を押しつけ、ジルコニア面に対して垂直にステンレス製円柱棒を植立した。ステンレス製円柱棒の周囲に出た余剰の歯科用レジンセメントをインスツルメントで除去した後、歯科用ＬＥＤ光照射器（株式会社モリタ製、商品名「ペンキュアー２０００」）で、ステンレスロッド底面とジルコニア面との相対する２箇所の界面に対して１０秒間ずつ光照射し、常温で１時間静置した。その後、蒸留水に浸漬し、３７℃に保持した恒温器内に２４時間静置して、接着試験供試サンプルとした。該接着試験供試サンプルを２０個作製し、３７℃に保持した恒温器内に２４時間静置した。２０個のサンプルのうち１０個については、接着初期の接着力を評価するため、２４時間静置後ただちに引張り接着強さを測定した。残りの１０個については、接着耐久性を評価するため、さらに４℃の冷水と６０℃の温水に交互に１分間浸漬する工程を１サイクルとする熱サイクルを１００,０００サイクル行った後に引張り接着強さを測定した。【０１５１】
前記接着試験供試サンプルの引張り接着強さを、万能試験機（株式会社島津製作所製）にてクロスヘッドスピードを２ｍｍ／分に設定して測定し、平均値を引張り接着強さとした。【０１５２】
【表１】
2020130143.tif 000010
【０１５３】
表１に示すように、本発明に係る歯科用プライマー（実施例１−１〜１−９）は、サンドブラスト処理されたジルコニアに対して、初期接着力として３０ＭＰａ以上の引張り接着強さと、接着耐久性として２５ＭＰａ以上の引張り接着強さを発現した。それに対し、リン酸二水素モノエステル基含有重合性単量体（Ｂ）を含まない歯科用プライマー（比較例１−１）は、ジルコニアに対する初期接着力は３０ＭＰａ以上である一方で、接着耐久性は２０ＭＰａ未満であった。【０１５４】
［実施例２および比較例２  歯科用接着性組成物の歯科用セメントへの適用］
＜実施例２−１〜２−１０および比較例２−１＞
前記した成分を用いて、表２に記載の各成分を常温下で混合および混練することにより、実施例２−１〜２−１０および比較例２−１の２材型の歯科用セメントを調製した。次いで、これらの歯科用セメントを用い、後述の方法に従って、サンドブラスト処理されたジルコニアに対する引張り接着強さを測定した。表２に、各実施例および比較例の歯科用セメントの配合比（質量部）および試験結果を示す。【０１５５】
ＣＡＤ／ＣＡＭシステム用のジルコニアディスク（商品名：「ノリタケ カタナ（登録商標） ジルコニア」ＨＴ、クラレノリタケデンタル株式会社製）から作製した円柱状（内径１２ｍｍ×高さ５ｍｍ）のジルコニア焼結体（１５００℃で２時間焼成したもの）を被着体に用いた。それぞれの被着体を＃１０００シリコンカーバイド紙（日本研紙株式会社製）で平滑に研磨し、被着体の研磨した表面の水をエアブローすることで乾燥した。乾燥後、さらにアルミナ研磨剤５０ミクロン（株式会社モリタ製）でサンドブラスト処理を前記乾燥面に実施し、被着体処理面とした。【０１５６】
これらの被着体処理面の上に、接合面積を固定するために５ｍｍφの穴を開けた粘着テープを貼り付けた。これとは別に、別途用意したステンレス製円柱棒（直径７ｍｍ、長さ２．５ｃｍ）の一方の端面（円形断面）をアルミナ研磨剤５０ミクロン（株式会社モリタ製）でサンドブラスト処理を実施した後、第１材と第２材を備える歯科用セメントを混合して得られた歯科用セメント組成物を、築盛した。前記丸穴の中心と前記ステンレス製円柱棒の中心とが一致するように、前記歯科用セメント組成物を築盛した端面を前記丸穴に載置して押しつけ、ジルコニア面に対して垂直にステンレス製円柱棒を植立した。植立後、ステンレス製円柱棒の周囲に出た余剰の歯科用セメント組成物をインスツルメントで除去し、歯科用ＬＥＤ光照射器（株式会社モリタ製、商品名「ペンキュアー２０００」）で、ステンレスロッド底面とジルコニア面との相対する２箇所の界面に対して１０秒間ずつ光照射し、当該サンプルを３０分間室温で静置した後、蒸留水に浸漬して接着試験供試サンプルとした。該接着試験供試サンプルを２０個作製し、水中浸漬した状態のすべてのサンプルを３７℃に保持した恒温器内に２４時間静置した。２０個のサンプルのうち１０個については、接着初期の接着力を評価するため、２４時間静置後ただちに引張り接着強さを測定した。残りの１０個については、接着耐久性を評価するため、さらに４℃の冷水と６０℃の温水に交互に１分間浸漬する工程を１サイクルとする熱サイクルを１００,０００サイクル行った後に引張り接着強さを測定した。【０１５７】
上記の接着試験供試サンプルの引張り接着強さを、万能試験機（株式会社島津製作所製）にてクロスヘッドスピードを２ｍｍ／分に設定して測定し、平均値を引張り接着強さとした。【０１５８】
【表２】
2020130143.tif 000011
【０１５９】
表２に示すように、本発明に係る歯科用セメント（実施例２−１〜２−１０）は、サンドブラスト処理されたジルコニアに対して、初期接着力として３０ＭＰａ以上の引張り接着強さと、接着耐久性として２５ＭＰａ以上の接着耐久性を発現した。それに対し、リン酸二水素モノエステル基含有重合性単量体（Ｂ）を含まない歯科用セメント（比較例２−１）は、ジルコニアに対する初期接着力は３０ＭＰａ以上である一方で、接着耐久性は２０ＭＰａ未満であった。
【産業上の利用可能性】
【０１６０】
本発明に係る歯科用接着性組成物は、歯科医療分野において、歯科用プライマー、歯科用ボンディング材、自己接着性歯科用コンポジットレジン、歯科用セメントとして好適に用いられる。
【国際調査報告】
2020130143.tif 000015
2020130143.tif 000016
2020130143.tif 000017
2020130143.tif 000018